(57)【要約】  耐候性、耐衝撃性、意匠性等に優れた各種成形体、その原料となるポリオルガノシロキサンラテックス及びグラフト共重合体を提供する。  ポリオルガノシロキサン粒子の質量平均粒子径（Ｄｗ）が１００〜２００ｎｍ、質量平均粒子径（Ｄｗ）と数平均粒子径（Ｄｎ）の比（Ｄｗ／Ｄｎ）が１．０〜１．７である、ポリオルガノシロキサンラテックス。このラテックスの存在下に、１種以上のビニル系単量体を重合してなるポリオルガノシロキサン含有ビニル系共重合体（ｇ）。この共重合体の存在下に、１種以上のビニル系単量体をグラフト重合して得られるグラフト共重合体（Ｇ）。このグラフト共重合体（Ｇａ）と、それ以外の熱可塑性樹脂（Ｈａ）を含む熱可塑性樹脂組成物。この樹脂組成物を成形して得られる成形体。この脂組成物を成形して得られる成形体を含む車両灯具用ランプハウジング。【特許請求の範囲】
【請求項１】
ポリオルガノシロキサン粒子の質量平均粒子径（Ｄｗ）が１００〜２００ｎｍ、質量平均粒子径（Ｄｗ）と数平均粒子径（Ｄｎ）の比（Ｄｗ／Ｄｎ）が１．０〜１．７である、ポリオルガノシロキサンラテックス。
【請求項２】
前記ポリオルガノシロキサン粒子の質量平均粒子径（Ｄｗ）における標準偏差が０〜８０である請求項１に記載のポリオルガノシロキサンラテックス。
【請求項３】
前記ポリオルガノシロキサン粒子の粒子径５０ｎｍ未満の粒子の割合が全粒子の５質量％以下、粒子径３００ｎｍ以上の粒子の割合が全粒子の２０質量％以下であることを特徴とする請求項１又は２に記載のポリオルガノシロキサンラテックス。
【請求項４】
請求項１〜３のいずれかの一項に記載のポリオルガノシロキサンラテックスの存在下に、１種以上のビニル系単量体を重合して得られるポリオルガノシロキサン含有ビニル系共重合体。
【請求項５】
前記ポリオルガノシロキサン含有ビニル系共重合体の粒子の質量平均粒子径（Ｄｗ）が１１０ｎｍ〜８００ｎｍ、質量平均粒子径（Ｄｗ）と数平均粒子径（Ｄｎ）の比（Ｄｗ／Ｄｎ）が１．０〜２．０である、請求項４に記載のポリオルガノシロキサン含有ビニル系共重合体。
【請求項６】
前記ビニル系単量体がアクリル酸エステルである請求項４又は５に記載のポリオルガノシロキサン含有ビニル系共重合体。
【請求項７】
請求項４に記載のポリオルガノシロキサン含有ビニル系共重合体の存在下に、１種以上のビニル系単量体をグラフト重合して得られるグラフト共重合体（Ｇ）。
【請求項８】
請求項７に記載のグラフト共重合体（Ｇ）であって、下記組成物を下記条件で成形した成形体が、下記測定条件による評価において以下の（１）及び（２）で示される性能を有するグラフト共重合体（Ｇａ）：
（１）２３℃におけるシャルピー衝撃強度が６ｋＪ／ｍ２以上、
（２）拡散反射率が５％以下。
＜試験片作製条件＞；
（ａ）グラフト共重合体（Ｇａ）３３質量部、
（ｂ）アクリロニトリル単位２５質量％、スチレン単位７５質量％からなる２５℃、０．２ｇ／ｄＬのＮ，Ｎ−ジメチルホルムアミド溶液での還元粘度（ηｓｐ／ｃ）が０．４０ｄＬ／ｇであるアクリロニトリル・スチレン共重合体９質量部、
（ｃ）アクリロニトリル単位２８質量％、スチレン単位７２質量％からなる２５℃、０．２ｇ／ｄＬのＮ，Ｎ−ジメチルホルムアミド溶液での還元粘度が０．６２ｄＬ／ｇであるアクリロニトリル・スチレン共重合体９質量部、
（ｄ）アクリロニトリル単位２２質量％、スチレン単位５５質量％、Ｎ−フェニルマレイミド単位２３質量％からなる２５℃、０．２ｇ／ｄＬのＮ，Ｎ−ジメチルホルムアミド溶液での還元粘度が０．６６ｄＬ／ｇであるアクリロニトリル・スチレン・Ｎ−フェニルマレイミド共重合体５０質量部、
（ｅ）エチレンビスステアリルアミド０．５質量部、
（ｆ）シリコーンオイル０．０３質量部、及び
（ｇ）カーボンブラック０．０５質量部。
上記の７種類の材料（ａ）〜（ｇ）を配合し、バレル温度２６０℃に加熱した脱揮式押出機（日本製鋼所（株）製ＴＥＸ−３０α）にて混練してペレットを得る。このペレットを４オンス射出成形機（日本製鋼（株）製）にて、シリンダー温度２６０℃、金型温度６０℃の条件で成形して試験片１（長さ８０ｍｍ、幅１０ｍｍ、厚み４ｍｍ）を得る。また、同様して、シリンダー温度２６０℃、金型温度６０℃、射出率が５ｇ／秒の条件で、長さ１００ｍｍ、幅１００ｍｍ、厚み２ｍｍの板状の成形体２を得る。
＜シャルピー衝撃強度測定条件＞；
ＩＳＯ  １７９に準拠する方法により、２３℃の雰囲気下で１２時間以上放置したＶノッチあり試験片１について測定する。
＜拡散反射率測定条件＞；
成形体２の表面に、真空蒸着法（ＵＬＶＡＣ製  ＶＰＣ−１１００）により、真空度６．０×１０−３Ｐａ、成膜速度１０Å／秒の条件で５０ｎｍのアルミニウム膜を成膜（ダイレクト蒸着）する。得られた成形体について、反射率計（（有）東京電色製  ＴＲ−１１００ＡＤ）にて拡散反射率（％）を測定する。
【請求項９】
請求項８に記載のグラフト共重合体（Ｇａ）であって、ポリオルガノシロキサン含有ビニル系共重合体１００質量％基準でポリオルガノシロキサン５〜２５質量％を含み、質量平均粒子径（Ｄｗ）が１２０〜２００ｎｍであり、粒子径１００ｎｍ以下の粒子の割合が全粒子の１５質量％以下、粒子径４００ｎｍ以上の粒子の割合が全粒子の１質量％以下であるポリオルガノシロキサン含有ビニル系共重合体に、シアン化ビニル系単量体及び芳香族ビニル系単量体の混合物がグラフト重合されたグラフト共重合体（Ｇａ）。
【請求項１０】
前記ポリオルガノシロキサンがシロキサン系架橋剤に由来する成分を、オルガノシロキサン１００質量部に対し０．５〜５質量部を含むことを特徴とする請求項９に記載のグラフト共重合体（Ｇａ）。
【請求項１１】
請求項８〜１０のいずれかの一項に記載のグラフト共重合体（Ｇａ）と、それ以外の熱可塑性樹脂（Ｈａ）とを含む熱可塑性樹脂組成物（Ｉａ）。
【請求項１２】
前記熱可塑性樹脂（Ｈａ）が、シアン化ビニル系単量体単位０〜４０質量％、芳香族ビニル系単量体単位４０〜８０質量％、他の共重合可能な単量体単位０〜６０質量％からなる共重合体であることを特徴とする請求項１１に記載の熱可塑性樹脂組成物（Ｉａ）。
【請求項１３】
請求項１１又は１２に記載の熱可塑性樹脂組成物（Ｉａ）を成形して得られる成形体。
【請求項１４】
請求項１１又は１２に記載の熱可塑性樹脂組成物（Ｉａ）を成形して得られる成形体を含む車両灯具用ランプハウジング。
【請求項１５】
請求項７に記載のグラフト共重合体（Ｇ）であって、下記組成物を下記条件で成形した成形体が、下記測定条件による評価において以下の（１）及び（２）で示される性能を有するグラフト共重合体（Ｇｂ）：
（１）Ｌ＊が２４以下、
（２）−３０℃におけるシャルピー衝撃強度が６ｋＪ／ｍ２以上。
＜試験片作製条件＞；
（ａ）グラフト共重合体（Ｇｂ）４２質量部、
（ｂ）アクリロニトリル単位３４質量％、スチレン単位６６質量％からなる２５℃、０．２ｇ／ｄＬのＮ，Ｎ−ジメチルホルムアミド溶液での還元粘度（ηｓｐ／ｃ）が０．６２ｄＬ／ｇであるアクリロニトリル・スチレン共重合体５８質量部、
（ｃ）エチレンビスステアリルアミド０．３質量部、及び、
（ｄ）カーボンブラック０．５質量部。
上記の４種類の材料（ａ）〜（ｄ）を配合し、バレル温度２３０℃に加熱した脱揮式押出機（（株）池貝製、ＰＣＭ−３０）にて混練してペレットを得る。このペレットを４オンス射出成形機（日本製鋼（株）製）にて、シリンダー温度２３０℃、金型温度６０℃の条件で成形して試験片３（長さ８０ｍｍ、幅１０ｍｍ、厚み４ｍｍ）及び引張試験片４（長さ１７０ｍｍ、幅２０ｍｍ、厚み４ｍｍ）を得る。
＜シャルピー衝撃強度測定条件＞；
ＩＳＯ  １７９に準拠する方法により、−３０℃の雰囲気下で１２時間以上放置したＶノッチあり試験片３について測定する。
＜Ｌ＊測定条件＞；
引張試験片４について、コニカミノルタセンシング（株）製の測色計ＣＭ−５０８Ｄを用いて反ゲート側でＬ＊を測定する。
【請求項１６】
請求項１５に記載のグラフト共重合体（Ｇｂ）であって、ポリオルガノシロキサン含有ビニル系共重合体１００質量％基準でポリオルガノシロキサン１５〜８０質量％を含み、質量平均粒子径（Ｄｗ）が１１０〜２５０ｎｍ、粒子径１００ｎｍ未満の粒子の割合が全粒子の２０質量％以下、粒子径３００ｎｍ以上の粒子の割合が全粒子の２０質量％以下であるポリオルガノシロキサン含有ビニル系共重合体に、シアン化ビニル系単量体及び芳香族ビニル系単量体の混合物がグラフト重合されたグラフト共重合体（Ｇｂ）。
【請求項１７】
前記ポリオルガノシロキサンがシロキサン系架橋剤に由来する成分を、オルガノシロキサン１００質量部に対し０．５〜３質量部を含むことを特徴とする請求項１６に記載のグラフト共重合体（Ｇｂ）。
【請求項１８】
請求項１５〜１７のいずれかの一項に記載のグラフト共重合体（Ｇｂ）とそれ以外の熱可塑性樹脂（Ｈｂ）を含む熱可塑性樹脂組成物（Ｉｂ）。
【請求項１９】
前記熱可塑性樹脂（Ｈｂ）が、シアン化ビニル系単量体単位０〜４０質量％、芳香族ビニル系単量体単位４０〜８０質量％、これらと共重合可能な他のビニル系単量体単位０〜６０質量％からなる共重合体であることを特徴とする請求項１８に記載の熱可塑性樹脂組成物（Ｉｂ）。
【請求項２０】
請求項１８又は１９に記載の熱可塑性樹脂組成物（Ｉｂ）を成形して得られる成形体。
【請求項２１】
水、有機酸触媒、及び無機酸触媒を含む水性媒体（Ａ）に、オルガノシロキサン、乳化剤及び水を含むエマルション（Ｂ）を滴下させて重合する、ポリオルガノシロキサンのラテックスの製造方法であって、有機酸触媒と乳化剤の総量が、オルガノシロキサン１００質量部に対し０．５〜６質量部であり、且つ、２５℃で測定した水性媒体（Ａ）のｐＨが０〜１．２の範囲内であり、オルガノシロキサンの総使用量を１００質量部と表示した場合、エマルション（Ｂ）の滴下速度が、オルガノシロキサンの供給量が０．５［質量部／分］以下となる速度である、ポリオルガノシロキサンのラテックスの製造方法。
【発明の詳細な説明】
【技術分野】
【０００１】
本発明は、ポリオルガノシロキサンラテックス、それを用いたグラフト共重合体、熱可塑性樹脂組成物、及び成形体等に関する。
【背景技術】
【０００２】
ポリオルガノシロキサンラテックスは、樹脂添加剤、繊維処理剤、離型剤、化粧品、消泡剤、塗料用添加剤等の原料として広く使用されており、その製造方法について種々の方法が提案されている。例えば、水系媒体中でオルガノシロキサンを乳化重合して得られるポリオルガノシロキサンラテックスが、特許文献１及び特許文献２等に記載されている。【０００３】
ラテックス中のポリオルガノシロキサンはその粒子径により特性が異なる。ポリオルガノシロキサンラテックスは、樹脂添加剤、繊維処理剤、離型剤、化粧品、消泡剤、塗料用添加剤等の原料として用いられる場合、これらの各目的物が要求する性能を発現させるために、最適な粒子径を有するものが求められる。従って粒子径、及び粒子径分布が制御されたポリオルガノシロキサンは、有用である。【０００４】
これらの特許文献に記載された方法で製造されるラテックス中に含まれるポリオルガノシロキサンは、質量平均粒子径（Ｄｗ）が１５０〜８００ｎｍ、質量平均粒子径（Ｄｗ）と数平均粒子径（Ｄｎ）の比で示される粒子径分布（Ｄｗ／Ｄｎ）が１．２以下（特許文献１）、数平均粒子径が１００ｎｍ以下、粒子径の標準偏差が７０ｎｍ以下（特許文献２）と記載されている。しかしながら、これらの特許文献においては、質量平均粒子径１００ｎｍ〜２００ｎｍでＤｗ／Ｄｎが１．７以下のポリオルガノシロキサンを得ることは実際には困難であった。【０００５】
ところで、自動車用テールランプやストップランプ、ヘッドランプ等の自動車用ランプは、ポリメチルメタクリレート（ＰＭＭＡ）樹脂やポリカーボネート（ＰＣ）樹脂等の透明樹脂からなるレンズと、それを支持するハウジングとから概略構成されている。このうち、ハウジングは、部分的に屋外で日光に曝されるため、近年、耐候性に優れた材料からなることが望まれている。【０００６】
この自動車用ランプの製造においては、従来、レンズとハウジングとがホットメルト接着剤で接合され、一体化されていたが、より生産性を高めるため、最近では振動溶着法によって接合されることがある。ここで、振動溶着法とは摩擦熱を利用した溶着法であり、レンズの周縁端部をハウジングの周縁端部に押し当てた状態で、振れ幅０．５ｍｍ〜２．０ｍｍ、振動数２００Ｈｚ〜３００Ｈｚの振動を与えてレンズとハウジングの間に摩擦熱を発生させ、レンズとハウジングとを溶融し、接合、一体化する方法である。このような振動溶着法においては、レンズとハウジングとの接合部分の仕上がり外観が良好であることが求められる。【０００７】
振動溶着用の材料としては、ビニル重合性官能基含有シロキサンを含むポリオルガノシロキサンおよびアルキル（メタ）アクリレートゴムからなる複合ゴム質重合体を含有するグラフト共重合体を含有する熱可塑性樹脂組成物が開示されている。【０００８】
自動車部品や各種電気機器筐体用の熱可塑性樹脂製の成形体は、意匠性やその他の機能性を高めるために、該成形体の表面上に銅やクロム、ニッケル等の材料からなる金属膜を形成するメッキ表面処理を施すことがある。また、熱可塑性樹脂製の成形体の表面に、真空蒸着法やスパッタリング法等によりアルミニウムやクロム等の金属膜（厚み数十ｎｍ〜数百ｎｍ）を形成する金属化処理を施すことがある。【０００９】
後者の金属化処理では、成形体の光輝性を高くすることを目的として、金属化処理を施す前にあらかじめ塗装やプラズマ重合によりアンダーコート層を形成するのが一般的であった。さらに、金属化処理により得られた金属膜を保護するために、シリコン系等の材料で構成されたトップコート層を形成することが一般的であった。【００１０】
このように、従来の金属化処理は多数の工程と専用の装置、高コストの処理剤を必要とするものであったが、最近では、アンダーコート層の形成工程を省いた、いわゆる「ダイレクト（直接）蒸着法」が採用されている。このダイレクト蒸着法により得られる成形体の意匠性は、樹脂材料の種類や成形体の表面状態によって変動しやすいため、表面曇りのない美麗な光輝外観を安定して維持することが重要な課題の一つであった。【００１１】
ダイレクト蒸着に適した樹脂材料としては、特許文献３に、特定の粒子径分布を有するゴム質重合体にビニル系単量体をグラフト重合してなるゴム含有グラフト共重合体を含有する熱可塑性樹脂が開示されている。また、特許文献３には、ゴム質重合体の質量平均粒子径とその成分割合（質量％）が特定の関係を満たす熱可塑性樹脂組成物が開示されている。【００１２】
一方、近年、自動車用部材は軽量化される傾向がある。そのため、自動車用部材にはこれまで以上に高い物性、例えば耐衝撃性が求められている。また、高い耐熱性はもちろんのこと、美麗な光輝外観の要求レベルも年々高くなっている。しかしながら、特許文献３に開示されている熱可塑性樹脂組成物では、近年の高い光輝性、耐衝撃性に対する要求レベルを十分に満足させることができなかった。【００１３】
さらに近年、車輌部材や建築部材において用いられる熱可塑性樹脂組成物において、低温下におけるより高い機械的強度が必要とされてきている。これ迄、ポリオルガノシロキサンゴムとアクリルゴムを併用した複合ゴム系グラフト共重合体を用いた成形品の表面外観や衝撃性の性能を高める為に種々の努力が重ねられてきた。例えば、特許文献４においては、平均粒子径が１０〜７０ｎｍで、１００ｎｍより大きい粒子が全粒子体積の２０％以下であるポリオルガノシロキサン／アクリル複合ゴム系グラフト共重合体を用いた熱可塑性樹脂組成物が開示されているが、このような樹脂組成物では近年の要求を充分満足出来る性能を得ることはできなかった。
【先行技術文献】
【特許文献】
【００１４】
【特許文献１】特開２００７−３２１０６６公報
【特許文献２】特開平０５−１９４７４０公報
【特許文献３】特開２００３−１２８８６８公報
【特許文献４】特開平０６−２５４９２公報
【発明の概要】
【発明が解決しようとする課題】
【００１５】
本発明は、耐候性、耐衝撃性、意匠性等に優れた各種成形体（特に自動車部品、各種電気機器筐体、建築部材等）、その原料となるポリオルガノシロキサンラテックス及びグラフト共重合体を提供することを目的とする。
【課題を解決するための手段】
【００１６】
前記課題は、以下の本発明［１］〜［２４］によって解決される。【００１７】
［１］ポリオルガノシロキサン粒子の質量平均粒子径（Ｄｗ）が１００〜２００ｎｍ、質量平均粒子径（Ｄｗ）と数平均粒子径（Ｄｎ）の比（Ｄｗ／Ｄｎ）が１．０〜１．７である、ポリオルガノシロキサンラテックス。【００１８】
［２］前記ポリオルガノシロキサン粒子の質量平均粒子径（Ｄｗ）における標準偏差が０〜８０である前記［１］に記載のポリオルガノシロキサンラテックス。【００１９】
［３］前記ポリオルガノシロキサン粒子の粒子径５０ｎｍ未満の粒子の割合が全粒子の５質量％以下、粒子径３００ｎｍ以上の粒子の割合が全粒子の２０質量％以下であることを特徴とする前記［１］又は［２］に記載のポリオルガノシロキサンラテックス。【００２０】
［４］前記［１］〜［３］のいずれかに記載のポリオルガノシロキサンラテックスの存在下に、１種以上のビニル系単量体を重合して得られるポリオルガノシロキサン含有ビニル系共重合体。【００２１】
［５］前記ポリオルガノシロキサン含有ビニル系共重合体の粒子の質量平均粒子径（Ｄｗ）が１１０ｎｍ〜８００ｎｍ、質量平均粒子径（Ｄｗ）と数平均粒子径（Ｄｎ）の比（Ｄｗ／Ｄｎ）が１．０〜２．０である、前記［４］に記載のポリオルガノシロキサン含有ビニル系共重合体。【００２２】
［６］前記ビニル系単量体がアクリル酸エステルである前記［４］又は［５］に記載のポリオルガノシロキサン含有ビニル系共重合体。【００２３】
［７］前記［１］〜［４］のいずれかに記載のポリオルガノシロキサン含有ビニル系共重合体の存在下に、１種以上のビニル系単量体をグラフト重合して得られるグラフト共重合体（Ｇ）。【００２４】
［８］前記［７］に記載のグラフト共重合体（Ｇ）であって、下記組成物を下記条件で成形した成形体が、下記測定条件による評価において以下の（１）及び（２）で示される性能を有するグラフト共重合体（Ｇａ）：
（１）２３℃におけるシャルピー衝撃強度が６ｋＪ／ｍ２以上、
（２）拡散反射率が５％以下。【００２５】
＜試験片作製条件＞；
（ａ）グラフト共重合体（Ｇａ）３３質量部、
（ｂ）アクリロニトリル単位２５質量％、スチレン単位７５質量％からなる２５℃、０．２ｇ／ｄＬのＮ，Ｎ−ジメチルホルムアミド溶液での還元粘度（ηｓｐ／ｃ）が０．４０ｄＬ／ｇであるアクリロニトリル・スチレン共重合体９質量部、
（ｃ）アクリロニトリル単位２８質量％、スチレン単位７２質量％からなる２５℃、０．２ｇ／ｄＬのＮ，Ｎ−ジメチルホルムアミド溶液での還元粘度が０．６２ｄＬ／ｇであるアクリロニトリル・スチレン共重合体９質量部、
（ｄ）アクリロニトリル単位２２質量％、スチレン単位５５質量％、Ｎ−フェニルマレイミド単位２３質量％からなる２５℃、０．２ｇ／ｄＬのＮ，Ｎ−ジメチルホルムアミド溶液での還元粘度が０．６６ｄＬ／ｇであるアクリロニトリル・スチレン・Ｎ−フェニルマレイミド共重合体５０質量部、
（ｅ）エチレンビスステアリルアミド０．５質量部、
（ｆ）シリコーンオイル０．０３質量部、及び
（ｇ）カーボンブラック０．０５質量部。【００２６】
上記の７種類の材料（ａ）〜（ｇ）を配合し、バレル温度２６０℃に加熱した脱揮式押出機（日本製鋼所（株）製ＴＥＸ−３０α）にて混練してペレットを得る。このペレットを４オンス射出成形機（日本製鋼（株）製）にて、シリンダー温度２６０℃、金型温度６０℃の条件で成形して試験片１（長さ８０ｍｍ、幅１０ｍｍ、厚み４ｍｍ）を得る。また、同様して、シリンダー温度２６０℃、金型温度６０℃、射出率が５ｇ／秒の条件で、長さ１００ｍｍ、幅１００ｍｍ、厚み２ｍｍの板状の成形体２を得る。【００２７】
＜シャルピー衝撃強度測定条件＞；
ＩＳＯ  １７９に準拠する方法により、２３℃の雰囲気下で１２時間以上放置したＶノッチあり試験片１について測定する。【００２８】
＜拡散反射率測定条件＞；
成形体２の表面に、真空蒸着法（ＵＬＶＡＣ製  ＶＰＣ−１１００）により、真空度６．０×１０−３Ｐａ、成膜速度１０Å／秒の条件で５０ｎｍのアルミニウム膜を成膜（ダイレクト蒸着）する。得られた成形体について、反射率計（（有）東京電色製  ＴＲ−１１００ＡＤ）にて拡散反射率（％）を測定する。【００２９】
［９］前記［８］に記載のグラフト共重合体（Ｇａ）であって、ポリオルガノシロキサン含有ビニル系共重合体１００質量％基準でポリオルガノシロキサン５〜２５質量％を含み、質量平均粒子径（Ｄｗ）が１２０〜２００ｎｍであり、粒子径１００ｎｍ以下の粒子の割合が全粒子の１５質量％以下、粒子径４００ｎｍ以上の粒子の割合が全粒子の１質量％以下であるポリオルガノシロキサン含有ビニル系共重合体に、シアン化ビニル系単量体及び芳香族ビニル系単量体の混合物がグラフト重合されたグラフト共重合体（Ｇａ）。【００３０】
［１０］前記ポリオルガノシロキサンがシロキサン系架橋剤に由来する成分を、オルガノシロキサン１００質量部に対し０．５〜５質量部を含むことを特徴とする前記［８］または［９］に記載のグラフト共重合体（Ｇａ）。【００３１】
［１１］前記［８］〜［１０］のいずれかに記載のグラフト共重合体（Ｇａ）と、それ以外の熱可塑性樹脂（Ｈａ）とを含む熱可塑性樹脂組成物（Ｉａ）。【００３２】
［１２］前記熱可塑性樹脂（Ｈａ）が、シアン化ビニル系単量体単位０〜４０質量％、芳香族ビニル系単量体単位４０〜８０質量％、他の共重合可能な単量体単位０〜６０質量％からなる共重合体であることを特徴とする前記［１１］に記載の熱可塑性樹脂組成物（Ｉａ）。【００３３】
［１３］前記［１１］又は［１２］に記載の熱可塑性樹脂組成物（Ｉａ）を成形して得られる成形体。【００３４】
［１４］前記［１１］又は［１２］に記載の熱可塑性樹脂組成物（Ｉａ）を成形して得られる成形体を含む車両灯具用ランプハウジング。【００３５】
［１５］前記［７］に記載のグラフト共重合体（Ｇ）であって、下記組成物を下記条件で成形した成形体が、下記測定条件による評価において以下の（１）及び（２）で示される性能を有するグラフト共重合体（Ｇｂ）：
（１）Ｌ＊が２４以下、
（２）−３０℃におけるシャルピー衝撃強度が６ｋＪ／ｍ２以上。【００３６】
＜試験片作製条件＞；
（ａ）グラフト共重合体（Ｇｂ）４２質量部、
（ｂ）アクリロニトリル単位３４質量％、スチレン単位６６質量％からなる２５℃、０．２ｇ／ｄＬのＮ，Ｎ−ジメチルホルムアミド溶液での還元粘度（ηｓｐ／ｃ）が０．６２ｄＬ／ｇであるアクリロニトリル・スチレン共重合体５８質量部、
（ｃ）エチレンビスステアリルアミド０．３質量部、及び、
（ｄ）カーボンブラック０．５質量部。【００３７】
上記の４種類の材料（ａ）〜（ｄ）を配合し、バレル温度２３０℃に加熱した脱揮式押出機（（株）池貝製、ＰＣＭ−３０）にて混練してペレットを得る。このペレットを４オンス射出成形機（日本製鋼（株）製）にて、シリンダー温度２３０℃、金型温度６０℃の条件で成形して試験片３（長さ８０ｍｍ、幅１０ｍｍ、厚み４ｍｍ）及び引張試験片４（長さ１７０ｍｍ、幅２０ｍｍ、厚み４ｍｍ）を得る。【００３８】
＜シャルピー衝撃強度測定条件＞；
ＩＳＯ  １７９に準拠する方法により、−３０℃の雰囲気下で１２時間以上放置したＶノッチあり試験片３について測定する。【００３９】
＜Ｌ＊測定条件＞；
引張試験片４について、コニカミノルタセンシング（株）製の測色計ＣＭ−５０８Ｄを用いて反ゲート側でＬ＊を測定する。【００４０】
［１６］前記［１５］に記載のグラフト共重合体（Ｇｂ）であって、ポリオルガノシロキサン含有ビニル系共重合体１００質量％基準でポリオルガノシロキサン１５〜８０質量％を含み、質量平均粒子径（Ｄｗ）が１１０〜２５０ｎｍ、粒子径１００ｎｍ未満の粒子の割合が全粒子の２０質量％以下、粒子径３００ｎｍ以上の粒子の割合が全粒子の２０質量％以下であるポリオルガノシロキサン含有ビニル系共重合体に、シアン化ビニル系単量体及び芳香族ビニル系単量体の混合物がグラフト重合されたグラフト共重合体（Ｇｂ）。【００４１】
［１７］前記ポリオルガノシロキサンがシロキサン系架橋剤に由来する成分を、オルガノシロキサン１００質量部に対し０．５〜３質量部を含むことを特徴とする前記［１５］または［１６］に記載のグラフト共重合体（Ｇｂ）。【００４２】
［１８］前記［１５］〜［１７］のいずれかに記載のグラフト共重合体（Ｇｂ）とそれ以外の熱可塑性樹脂（Ｈｂ）を含む熱可塑性樹脂組成物（Ｉｂ）。【００４３】
［１９］前記熱可塑性樹脂（Ｈｂ）が、シアン化ビニル系単量体単位０〜４０質量％、芳香族ビニル系単量体単位４０〜８０質量％、これらと共重合可能な他のビニル系単量体単位０〜６０質量％からなる共重合体であることを特徴とする前記［１８］に記載の熱可塑性樹脂組成物（Ｉｂ）。【００４４】
［２０］前記［１８］又は［１９］に記載の熱可塑性樹脂組成物（Ｉｂ）を成形して得られる成形体。【００４５】
［２１］水、有機酸触媒、及び無機酸触媒を含む水性媒体（Ａ）に、オルガノシロキサン、乳化剤及び水を含むエマルション（Ｂ）を滴下させて重合する、ポリオルガノシロキサンのラテックスの製造方法であって、有機酸触媒と乳化剤の総量が、オルガノシロキサン１００質量部に対し０．５〜６質量部であり、且つ、２５℃で測定した水性媒体（Ａ）のｐＨが０〜１．２の範囲内であり、オルガノシロキサンの総使用量を１００質量部と表示した場合、エマルション（Ｂ）の滴下速度が、オルガノシロキサンの供給量が０．５［質量部／分］以下となる速度である、ポリオルガノシロキサンのラテックスの製造方法。【００４６】
[２２]前記有機酸触媒と乳化剤の総量が、オルガノシロキサン１００質量部に対し０．５〜６質量部であり、且つ、２５℃で測定した水性媒体（Ａ）のｐＨが０〜１．０の範囲内である、前記[２１]記載の方法。【００４７】
[２３]前記エマルション（Ｂ）の滴下速度が、オルガノシロキサンの供給速度が０．５質量部／分以下となる速度である、前記[２１]または[２２]に記載の方法。【００４８】
[２４]前記有機酸触媒が、脂肪族スルホン酸類、脂肪族置換ベンゼンスルホン酸類、及び脂肪族置換ナフタレンスルホン酸類のうちから選ばれる少なくとも１種以上を含む前記[２２]又は[２３]記載の方法。
【発明の効果】
【００４９】
本発明によれば、耐候性、耐衝撃性、意匠性等に優れた各種成形体（特に自動車部品、各種電気機器筐体、建築部材等）、その原料となるポリオルガノシロキサンラテックス及びグラフト共重合体が提供される。
【発明を実施するための形態】
【００５０】
［ポリオルガノシロキサンラテックス］
本発明のポリオルガノシロキサンラテックスは、ポリオルガノシロキサン粒子の質量平均粒子径（Ｄｗ）が１００〜２００ｎｍ、質量平均粒子径（Ｄｗ）と数平均粒子径（Ｄｎ）の比（Ｄｗ／Ｄｎ）が１．０〜１．７である。Ｄｗ及びＤｗ／Ｄｎこの範囲にあることで、ポリオルガノシロキサン含有ビニル系共重合体及びグラフト共重合体を配合した成形体の光輝性、発色性、耐衝撃性が優れる。Ｄｗは１００〜１９０ｎｍが好ましい。Ｄｗ／Ｄｎは１．０〜１．３が好ましい。
【００５１】
このポリオルガノシロキサンラテックスは、ポリオルガノシロキサン粒子の質量平均粒子径（Ｄｗ）における標準偏差が０〜８０であることが好ましい。
【００５２】
このポリオルガノシロキサンラテックス中のポリオルガノシロキサン粒子は、粒子径５０ｎｍ未満の粒子の割合が全粒子の５質量％以下であり、粒子径３００ｎｍ以上の粒子の割合が全粒子の２０質量％以下であることが好ましい。
【００５３】
本発明のポリオルガノシロキサンラテックスは、例えば、水、有機酸触媒、及び無機酸触媒を含む水性媒体（Ａ）に、オルガノシロキサン、乳化剤及び水を含むエマルション（Ｂ）を滴下させて重合することによって製造される。具体的な製造条件は、例えば、有機酸触媒と乳化剤の総量が、オルガノシロキサン１００質量部に対し０．５〜６質量部であり、且つ、２５℃で測定した水性媒体（Ａ）のｐＨが０〜１．２の範囲内であり、オルガノシロキサンの総使用量を１００質量部と表示した場合、エマルション（Ｂ）の滴下速度が、オルガノシロキサンの供給量が０．５［質量部／分］以下となる速度である。
【００５４】
有機酸触媒と乳化剤の総量は、オルガノシロキサン１００質量部に対し０．８〜６質量部であることが好ましい。また、２５℃で測定した前記水性媒体（Ａ）のｐＨは、０．１〜１．２の範囲内であることが好ましく、０．５〜１．２の範囲内であることが好ましい。
【００５５】
上記ポリオルガノシロキサンラテックスの製造方法に用いる水性媒体（Ａ）は、水、有機酸触媒及び無機酸触媒を含む。かかる水としては、脱イオン水を用いることができる。水性媒体（Ａ）に含まれる水の量は、後述するエマルション（Ｂ）に含まれるオルガノシロキサン１００質量部に対し６０〜３００質量部であることが好ましく、より好ましくは６０〜１００質量部である。水性媒体（Ａ）に含まれる水の量が６０質量部以上であれば、得られるラテックスが高粘度になるのを抑制することができ、取り扱いが容易である。また水性媒体（Ａ）に含まれる水の量が３００質量部以下であれば、生産性のよい製造が可能であり、得られるラテックス中の固形分濃度の低下を抑制することができる。
【００５６】
有機酸触媒としては、脂肪族スルホン酸、脂肪族置換ベンゼンスルホン酸、脂肪族置換ナフタレンスルホン酸等のスルホン酸類が好ましく、オルガノシロキサンラテックスの安定化作用にも優れている点で、脂肪族置換ベンゼンスルホン酸がより好ましい。脂肪族置換ベンゼンスルホン酸における脂肪族置換基としては、炭素数９〜２０のアルキル基が好ましく、炭素数１２のｎ−ドデシル基がより好ましい。
【００５７】
無機酸触媒としては、硫酸、塩酸、硝酸等の鉱酸類を挙げることができる。これらの中では硫酸が好ましい。これらは１種を単独で用いてもよく２種以上を併用してもよい。
【００５８】
これらの触媒は、水性媒体（Ａ）のｐＨが、得られるポリオルガノシロキサンの粒子径を決定する重要な因子となることから、水性媒体（Ａ）の２５℃におけるｐＨが０〜１．２の範囲になるように、その使用量が調整される。水性媒体（Ａ）のｐＨを上記範囲に調整することにより、粒子径分布の狭いポリオルガノシロキサンを得ることができる。水性媒体（Ａ）の２５℃におけるｐＨは、ｐＨの調整が容易であることから、０．５〜１．２の範囲であることが好ましい。
【００５９】
水性媒体（Ａ）のｐＨがポリオルガノシロキサンの粒子径を決定する重要な因子となるのは、以下の理由からである。エマルション（Ｂ）の油滴中に存在するオルガノシロキサンが酸触媒と接触してシラノールを形成して水相中に溶解し、このシラノールが、有機酸触媒と乳化剤のミセルに到達して縮合する反応と、油滴中での縮合反応とが同時に進行する。水性媒体（Ａ）のｐＨが充分低い場合、シラノールの生成速度が速くなり、シラノールによる縮合反応が促進され、油滴中での縮合反応速度が相対的に遅くなるため、狭い粒子径分布を有するポリオルガノシロキサンが形成される。一方、水性媒体（Ａ）のｐＨが１．２を超えると、シラノールの生成速度が遅くなり、油滴中での縮合反応の進行が無視できなくなるため、得られるポリオルガノシロキサンの粒子径が大きくなり、粒子径分布も広くなる。水性媒体（Ａ）のｐＨを上記範囲とすることにより、粒子径分布の狭いポリオルガノシロキサンを得ることができる。
【００６０】
このような水性媒体（Ａ）のｐＨは、有機酸触媒と無機酸触媒の含有率を調整することにより、調整することができる。ここで、ｐＨの値は、２５℃でｐＨメータ（モデルＰＨ８２：横河電機（株）製）により測定し、ｐＨ４．０１と６．８６の２点で修正した値を採用することができる。
【００６１】
水性媒体（Ａ）中の有機酸触媒の含有率は０．１〜５．５質量％が好ましく、０．１〜２．５質量％がより好ましい。水性媒体（Ａ）中の無機酸触媒の含有率は、得られるラテックスを原料として樹脂用の添加剤等を合成する場合に、ラテックス中に残存する無機酸触媒が樹脂の分解や着色等を生じさせないという観点から、０．５〜２．０質量％が好ましく、１．３〜２．０質量％がより好ましい。但し、これらの値は、水性媒体（Ａ）１００質量％を基準とする。水性媒体（Ａ）は、これらの成分を適宜、混合攪拌して得ることができる。
【００６２】
上記エマルション（Ｂ）はオルガノシロキサン、乳化剤及び水を含む。オルガノシロキサンとしては、鎖状オルガノシロキサン、環状オルガノシロキサンのいずれも用いることができるが、環状オルガノシロキサンは、重合安定性が高く、重合速度が大きいので好ましい。環状オルガノシロキサンとしては、３〜７員環のものが好ましく、例えば、ヘキサメチルシクロトリシロキサン、オクタメチルシクロテトラシロキサン、デカメチルシクロペンタシロキサン、ドデカメチルシクロヘキサシロキサン、トリメチルトリフェニルシクロトリシロキサン、テトラメチルテトラフェニルシクロテトラシロキサン、オクタフェニルシクロテトラシロキサンを挙げることができる。これらは、１種を単独で用いてもよく２種以上を併用してもよい。
【００６３】
上記オルガノシロキサンとして、例えば、信越化学工業（株）製ＤＭＣ等の市販品を使用することができる。
【００６４】
上記エマルション（Ｂ）に用いる乳化剤としては、アニオン系乳化剤またはノニオン系乳化剤が好ましい。アニオン系乳化剤としては、例えば、アルキルベンゼンスルホン酸ナトリウム、アルキルジフェニルエーテルジスルホン酸ナトリウム、アルキル硫酸ナトリウム、ポリオキシエチレンアルキル硫酸ナトリウム、ポリオキシエチレンノニルフェニルエーテル硫酸ナトリウム等を挙げることができる。
【００６５】
ノニオン系乳化剤としては、例えば、ポリオキシエチレンアルキルエーテル、ポリオキシエチレンアルキレンアルキルエーテル、ポリオキシエチレンジスチレン化フェニルエーテル、ポリオキシエチレントリベンジルフェニルエーテル、ポリオキシエチレンポリオキシプロピレングリコール等を挙げることができる。これらの乳化剤は、１種を単独で用いてもよく２種以上を併用してもよい。
【００６６】
エマルション（Ｂ）中における乳化剤の含有量は、オルガノシロキサンを微小な油滴状に分散させ、この油滴と水性媒体（Ａ）に含まれる有機酸触媒とを適切に接触させシラノールの生成を促進させることが可能な量とすることが必要である。乳化剤の含有量は、水性媒体（Ａ）に含まれる有機酸触媒との総量がオルガノシロキサン１００質量部に対して０．５〜６質量部の範囲である。有機酸触媒の含有量を少なくする場合は、乳化剤の含有量を拮抗させて増加させ、これらの総量が０．５〜６質量部の範囲内になるよう調整される。これらの総量が、オルガノシロキサン１００質量部に対して、０．５質量部以上であれば、得られるポリオルガノシロキサンの質量平均粒子径を２００ｎｍ以下にすることができ、粒子径分布を狭くすることができる。また、これらの総量が、オルガノシロキサン１００質量部に対して、６質量部以下であれば、得られるポリオルガノシロキサンの質量平均粒子径が１００ｎｍ以上となり、粒子径分布が狭くなる。これらの総量は、オルガノシロキサン１００質量部に対し、て０．８〜６質量部であることが好ましく、０．８〜３質量部であることがより好ましい。
【００６７】
更に、オルガノシロキサン１００質量部に対して、有機酸触媒を０．３〜５．５質量部とし、かつ、乳化剤を０．５〜５．７質量部とすることが好ましい。
【００６８】
上記エマルション（Ｂ）に用いる水としては、脱イオン水を用いることができる。エマルション（Ｂ）中における水の含有量は、オルガノシロキサンの質量に対し１０倍以下であることが好ましい。水の含有量がオルガノシロキサンの質量の１０倍以下であれば、得られるラテックス中におけるポリオルガノシロキサンの濃度が低下するのを抑制することができる。ポリオルガノシロキサンの濃度が適度な値のポリオルガノシロキサンのラテックスにビニル単量体を添加してグラフト重合した場合、一回の重合によって効率よくグラフト共重合体を合成することができる。また、得られるポリオルガノシロキサンのラテックスを塗料として用いた場合、塗布膜の乾燥時間が長くなるのを抑制することができる。
【００６９】
上記エマルション（Ｂ）中には、シロキサン系架橋剤及び／又はシロキサン系グラフト交叉剤を含有させることができる。これらの架橋剤及グラフト交叉剤としては、シロキシ基を有するものが好ましい。シロキサン系架橋剤を用いることによって、架橋構造を有するポリオルガノシロキサンを得ることができる。シロキサン系架橋剤としては、例えば、トリメトキシメチルシラン、トリエトキシフェニルシラン、テトラメトキシシラン、テトラエトキシシラン、テトラ−ｎ−プロポキシシラン、テトラブトキシシラン等の３官能性又は４官能性のシラン系架橋剤を挙げることができる。中でも、４官能性の架橋剤が好ましく、テトラエトキシシランがより好ましい。架橋剤の含有率は、オルガノシロキサン１００質量部に対して、０．１〜３０質量部であることが好ましく、０．５〜５質量部であることがより好ましく、０．５〜３質量部であることが特に好ましい。
【００７０】
シロキサン系グラフト交叉剤は、シロキシ基を有すると共にビニル単量体と重合可能な官能基を有するものである。シロキサン系グラフト交叉剤を用いることによって、ビニル単量体と重合可能な官能基を有するポリオルガノシロキサンを得ることができる。従って、このようにして得られたポリオルガノシロキサンには、ビニル単量体をラジカル重合によってグラフトさせることができる。シロキサン系グラフト交叉剤としては、式（１）で表されるシロキサンを挙げることができる。
【００７１】
ＲＳｉＲ１ｎ（ＯＲ２）（３−ｎ）    （Ｉ）
【００７２】
式（Ｉ）中、Ｒ１は、メチル基、エチル基、プロピル基、又はフェニル基を示す。Ｒ２は、アルコキシ基における有機基を示し、例えば、メチル基、エチル基、プロピル基、又はフェニル基を挙げることができる。ｎは、０、１又は２を示す。Ｒは、式（Ｉ−１）〜（Ｉ−４）で表されるいずれかの基を示す。
【００７３】
ＣＨ２＝Ｃ（Ｒ３）−ＣＯＯ−（ＣＨ２）ｐ−  （Ｉ−１）
ＣＨ２＝Ｃ（Ｒ４）−Ｃ６Ｈ４−              （Ｉ−２）
ＣＨ２＝ＣＨ−                            （Ｉ−３）
ＨＳ−（ＣＨ２）ｐ−                      （Ｉ−４）
【００７４】
これらの式中、Ｒ３及びＲ４は、それぞれ、水素又はメチル基を示し、ｐは１〜６の整数を示す。
【００７５】
式（Ｉ−１）で表される官能基としては、メタクリロイルオキシアルキル基を挙げることができる。この基を有するシロキサンとしては、例えば、β−メタクリロイルオキシエチルジメトキシメチルシラン、γ−メタクリロイルオキシプロピルメトキシジメチルシラン、γ−メタクリロイルオキシプロピルジメトキシメチルシラン、γ−メタクリロイルオキシプロピルトリメトキシシラン、γ−メタクリロイルオキシプロピルエトキシジエチルシラン、γ−メタクリロイルオキシプロピルジエトキシメチルシラン、δ−メタクリロイルオキシブチルジエトキシメチルシランを挙げることができる。
【００７６】
式（Ｉ−２）で表される官能基としては、ビニルフェニル基等を挙げることができる。この基を有するシロキサンとしては、例えば、ビニルフェニルエチルジメトキシシランを挙げることができる。
【００７７】
式（Ｉ−３）で表される官能基を有するシロキサンとしては、例えば、ビニルトリメトキシシラン、ビニルトリエトキシシランを挙げることができる。
【００７８】
式（Ｉ−４）で表される官能基としては、メルカプトアルキル基を挙げることができる。この基を有するシロキサンとして、γ−メルカプトプロピルジメトキメチルシラン、γ−メルカプトプロピルメトキシジメチルシラン、γ−メルカプトプロピルジエトキシメチルシラン、γ−メルカプトプロピルエトキシジメチルシラン、γ−メルカプトプロピルトリメトキシシランを挙げることができる。これらシロキサン系グラフト交叉剤は、１種を単独で用いてもよく２種以上を併用してもよい。
【００７９】
シロキサン系グラフト交叉剤の含有率は、オルガノシロキサン１００質量部に対して、０．０５〜２０質量部であることが好ましい。シロキサン系架橋剤とシロキサン系グラフト交叉剤は、併用することが好ましく、オルガノシロキサン１００質量部に対して、シロキサン系架橋剤０．５〜５質量部及びシロキサン系グラフト交叉剤０．０５〜５質量部を併用することが好ましい。
【００８０】
更に、エマルション（Ｂ）は、必要に応じて末端封鎖基を有するシロキサンオリゴマーを含有していてもよい。末端封鎖基を有するシロキサンオリゴマーとは、オルガノシロキサンオリゴマーの末端にアルキル基等を有し、ポリオルガノシロキサンの重合を停止させるシロキサンオリゴマーをいう。
【００８１】
末端封鎖基を有するシロキサンオリゴマーとしては、例えば、ヘキサメチルジシロキサン、１，３−ビス（３−グリシドキシプロピル）テトラメチルジシロキサン、１，３−ビス（３−アミノプロピル）テトラメチルジシロキサン、メトキシトリメチルシランを挙げることができる。
【００８２】
エマルション（Ｂ）の調製は、上記オルガノシロキサン、乳化剤及び水を混合して、その混合物を、剪断力を与えるように攪拌して、乳化させる方法によって行うことができる。攪拌装置としては、撹拌翼と槽を有する一般的な撹拌装置を使用できるが、高圧乳化装置を使用することが好ましい。高圧乳化装置は、原料混合物を高圧状態で撹拌し、剪断力を与えて乳化する装置であり、例えば、ホモジナイザーを挙げることができる。このような高圧乳化装置を使用すると、安定なエマルションを効率的に生成できる。
【００８３】
このようにして得られたエマルション（Ｂ）を水性媒体（Ａ）中に滴下してポリオルガノシロキサンラテックスを得ることができる。水性媒体（Ａ）の温度は、６０〜１００℃であることが好ましく、８０℃以上であることがより好ましい。水性媒体（Ａ）の温度が６０℃以上であれば、酸触媒が充分に解離して、オルガノシロキサンと接触して有効にシラノールを生成することができる。１００℃以下であれば、高圧重合設備を要しない。
【００８４】
オルガノシロキサンの総使用量を１００質量部と表示した場合、エマルション（Ｂ）の滴下速度は、オルガノシロキサンの供給量が、０．５［質量部／分］以下となる速度で滴下することが好ましく、より好ましくは０．３［質量部／分］以下である。オルガノシロキサンの供給量が０．５［質量部／分］以下であれば、シラノールの生成を促進させ、酸触媒を含まないミセル中でのオルガノシロキサンの縮合反応の進行を抑制することができ、粒子径分布の狭いポリオルガノシロキサンが得られる。
【００８５】
また、オルガノシロキサンの総使用量を１００質量部と表示した場合、エマルション（Ｂ）の滴下速度は、オルガノシロキサンの供給量が、０．０５［質量部／分］以上となる速度で滴下することが好ましく、より好ましくは０．０８［質量部／分］以上である。オルガノシロキサンの供給量が０．０５［質量部／分］以上であれば、生産性の低下を抑制することができる。
【００８６】
エマルション（Ｂ）の滴下は、上記のように、６０〜１００℃の温度で、３〜３４時間で行なうことが、反応を効率よく進行させることができ、好ましい。
【００８７】
エマルション（Ｂ）の滴下終了後、更に加熱することが好ましく、例えば、２〜５０時間行なうことができる。滴下後の加熱により、オルガノシロキサンから発生したシラノ−ルをほぼ完全に反応させることができる。
【００８８】
更に、３０℃以下の温度においては、シラノール間の架橋反応が進行することから、ポリオルガノシロキサンの架橋密度を上げるために、３０℃以下の温度で５時間から１００時間程度保持することもできる。
【００８９】
ポリオルガノシロキサンの縮合反応は、ラテックスを水酸化ナトリウム、水酸化カリウム、アンモニア水溶液等のアルカリ性物質でｐＨ６〜８に中和して、終了させることができる。
【００９０】
このようにして得られるポリオルガノシロキサンは、質量平均粒子径（Ｄｗ）１００〜２００ｎｍの範囲で、Ｄｗ／Ｄｎが１．７以下の粒子径分布の狭いものである。また、有機酸触媒と乳化剤の総量をオルガノシロキサン１００質量部に対し０．８〜６質量部の範囲で調整することにより、ポリオルガノシロキサンの質量平均粒子径を１００〜２００ｎｍの範囲で所望のものに調整することができる。
【００９１】
ポリオルガノシロキサンの粒子径は、以下の方法で測定した値を採用することができる。ポリオルガノシロキサンのラテックスを脱イオン水で濃度約３％に希釈したものを試料として、米国ＭＡＴＥＣ社製ＣＨＤＦ２０００型粒度分布計を用いて粒子径を測定する。
【００９２】
測定はＭＡＴＥＣ社が推奨する下記の標準条件で行なうことができる。
カートリッジ：専用の粒子分離用キャピラリー式カートリッジ（商品名；Ｃ−２０２）、
キャリア液：専用キャリア液（商品名；２ＸＧＲ５００）、
キャリア液の液性：ほぼ中性、
キャリア液の流速：１．４ｍｌ／分、
キャリア液の圧力：約４，０００ｐｓｉ（２，６００ｋＰａ）、
測定温度：３５℃、
試料使用量：０．１ｍｌ。
また、標準粒子径物質としては、米国ＤＵＫＥ社製の粒子径既知の単分散ポリスチレンで、４０〜８００ｎｍの粒子径の範囲で合計１２点の粒子径のものを用いる。
【００９３】
上記方法により得られるポリオルガノシロキサンのラテックスには、機械的安定性を向上させる目的で、必要に応じて、乳化剤を添加してもよい。乳化剤としては、上記で例示したものと同様のアニオン系乳化剤、ノニオン系乳化剤が好ましい。
【００９４】
乳化剤の添加量は、オルガノシロキサン１００質量部に対して０．０５〜１０質量部が好ましい。０．０５質量部以上であれば、ラテックスの機械的安定性が向上する。また、１０質量部以下であれば、ポリオルガノシロキサンラテックスを原料にして得られる樹脂用の添加剤において、着色の発生を抑制することができる。
【００９５】
本発明のポリオルガノシロキサンのラテックスは、樹脂用の衝撃強度改良剤の原料として好適に用いられる。また、毛髪化粧料、皮膚化粧料、メーキャップ化粧料をはじめとする各種の化粧料；自動車、家具、皮革製品等のつや出し剤や表面保護剤；ウェザーストリップ等の滑性を向上させる表面処理剤；衣類、カーテン、寝具等の繊維処理剤；排水処理、食品製造に使用される消泡剤等、各種の用途に好適である。
【００９６】
本発明のポリオルガノシロキサンのラテックスを用いた樹脂用の衝撃強度改良剤は、粒子径分布が狭く、衝撃強度と表面外観のバランスの優れた材料を提供することが可能となるため、特に有用である。
【００９７】
［ポリオルガノシロキサン含有ビニル系共重合体］
本発明のポリオルガノシロキサン含有ビニル系共重合体は、質量平均粒子径（Ｄｗ）が１００〜２００ｎｍ、質量平均粒子径（Ｄｗ）と数平均粒子径（Ｄｎ）の比（Ｄｗ／Ｄｎ）が１．０〜１．７であるポリオルガノシロキサンラテックスの存在下に、１種以上のビニル系単量体を重合して得られる共重合体である。
【００９８】
このポリオルガノシロキサン含有ビニル系共重合体（以下「複合重合体（ｇ）」という場合がある。）は、質量平均粒子径（Ｄｗ）が１１０ｎｍ〜８００ｎｍ、質量平均粒子径（Ｄｗ）と数平均粒子径（Ｄｎ）の比（Ｄｗ／Ｄｎ）が１．０〜２．０であることが好ましい。
【００９９】
複合重合体（ｇ）を得るために用いることのできるビニル系単量体としては、特に制限はないが、（メタ）アクリル酸エステル系単量体、芳香族ビニル単量体及びシアン化ビニル単量体等が挙げられる。
【０１００】
（メタ）アクリル酸エステル系単量体としては、例えば、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレートが挙げられる。芳香族ビニル単量体としては、例えば、スチレン、α−メチルスチレン、ビニルトルエン、クロルスチレンが挙げられる。シアン化ビニル単量体としては、例えば、アクリロニトリル、メタクリロニトリルが挙げられる。これらのビニル系単量体は、１種を単独で又は２種以上を併用することができる。これらビニル系単量体の中は、アクリル酸エステル系単量体を用いることが好ましい。
【０１０１】
また、重合性成分としては、必要に応じて、グラフト交叉剤、架橋剤を用いることも可能である。グラフト交叉剤または架橋剤としては、例えば、メタクリル酸アリル、シアヌル酸トリアリル、イソシアヌル酸トリアリル、ジビニルベンゼン、ジメタクリル酸エチレングリコールジエステル、ジメタクリル酸プロピレングリコールジエステル、ジメタクリル酸１，３−ブチレングリコールジエステル、ジメタクリル酸１，４−ブチレングリコールジエステル、１，６−ヘキサンジオールジアクリル酸エステル、トリメリット酸トリアリル等の多官能性単量体が挙げられる。これらは単独で又は二種以上を併用することができる。
【０１０２】
複合重合体（ｇ）の製造方法としては、特に制限はなく、例えば、乳化重合法、懸濁重合法、微細懸濁重合法により製造することができるが、乳化重合法を用いることが好ましい。中でも、ポリオルガノシロキサンラテックスの存在下に、１種以上のビニル系単量体を乳化重合して、複合重合体（ｇ）のラテックスを得る方法が特に好ましい。
【０１０３】
ポリオルガノシロキサンラテックスにビニル系単量体を添加する方法としては、例えば、ポリオルガノシロキサンラテックス中にビニル系単量体を一括で添加する方法、ポリオルガノシロキサンラテックス中にビニル系単量体を滴下する方法が挙げられる。
【０１０４】
複合重合体（ｇ）のラテックスを製造する際には、ラテックスを安定化させ、複合重合体の平均粒子径を制御するために、乳化剤を添加することができる。乳化剤は、特に制限されず、アニオン系乳化剤及びノニオン系乳化剤が好ましい。
【０１０５】
アニオン系乳化剤としては、例えば、サルコシン酸ナトリウム、脂肪酸カリウム、脂肪酸ナトリウム、アルケニルコハク酸ジカリウム、ロジン酸石鹸等の各種カルボン酸塩；アルキルベンゼンスルホン酸ナトリウム、ジフェニルエーテルジスルホン酸ナトリウム等のスルホン酸塩；アルキル硫酸ナトリウム、ポリオキシエチレンアルキル硫酸ナトリウム、ポリオキシエチレンノニルフェニルエーテル硫酸ナトリウム等の硫酸塩；ポリオキシエチレンアルキル燐酸ナトリウム、ポリオキシエチレンアルキル燐酸カルシウム等の燐酸塩等が挙げられる。
【０１０６】
ノニオン系乳化剤としては、例えば、ポリオキシエチレンアルキルエーテル、ポリオキシエチレンジスチレン化フェニルエーテル、ポリオキシエチレントリベンジルフェニルエーテルが挙げられる。これらの乳化剤は１種を単独で又は２種以上を併用することができる。
【０１０７】
乳化剤及びビニル系単量体の量を調整することによって、Ｄｗが１１０〜８００ｎｍ、Ｄｗ／Ｄｎが１．０〜２．０の複合重合体（ｇ）を製造することができる。乳化剤の量は、ポリオルガノシロキサンラテックス１００質量部に対して、０．１〜２０質量部であることが好ましい。
【０１０８】
ビニル系単量体の重合に用いる重合開始剤としては、例えば、過酸化物、アゾ系開始剤、又は酸化剤と還元剤を組み合わせたレドックス系開始剤が挙げられる。これらの中では、レドックス系開始剤、特に硫酸第一鉄、エチレンジアミン四酢酸二ナトリウム塩、還元剤、及び過酸化物を組み合わせた系を用いることが好ましい。
【０１０９】
過酸化物としては、例えば、ジイソプロピルベンゼンハイドロパーオキサイド、ｐ−メンタンハイドロパーオキサイド、キュメンハイドロパーオキサイド、ｔ−ブチルハイドロパーオキサイド等の有機過酸化物が挙げられる。これらは、１種を単独で又は２種以上を併用することができる。還元剤としては、例えば、ナトリウムホルムアルデヒドスルホキシレート、Ｌ−アスコルビン酸、フルクトース、デキストロース、ソルボース、イノシトールが挙げられる。これらは、１種を単独で又は２種以上を併用することができる。
【０１１０】
複合重合体（ｇ）（１００質量％）中における、ポリオルガノシロキサン及びビニル系重合体の質量比率は、ポリオルガノシロキサン１．０〜９９．０質量％及びビニル系重合体９９．０〜１．０質量％が好ましい。質量比率は、複合重合体（ｇ）の製造に用いるポリオルガノシロキサンと、ビニル系単量体及びグラフト交叉剤、架橋剤との質量比率から算出することができる。
【０１１１】
複合重合体（ｇ）のラテックスから、複合重合体（ｇ）を粉体として回収することができる。また複合重合体（ｇ）のラテックスは、後述するグラフト共重合体（Ｇ）の原料として使用することができる。
【０１１２】
複合重合体（ｇ）のラテックスからの複合重合体（ｇ）の粉体を回収する場合には、噴霧乾燥法または凝固法のいずれかの方法を用いることができる。
【０１１３】
噴霧乾燥法は、複合重合体（ｇ）のラテックスを乾燥機中に微小液滴状に噴霧し、これに乾燥用の加熱ガスを当てて乾燥する方法である。微小液滴を発生する方法としては、例えば、回転円盤型式、圧力ノズル式、二流体ノズル式、加圧二流体ノズル式が挙げられる。乾燥機の容量は、実験室で使用するような小規模な容量から、工業的に使用するような大規模な容量のいずれであってもよい。乾燥用の加熱ガスの温度は２００℃以下が好ましく、１２０〜１８０℃がより好ましい。別々に製造された２種以上の複合重合体（ｇ）のラテックスを、一緒に噴霧乾燥することもできる。更には、噴霧乾燥時のブロッキング、嵩比重等の粉末特性を向上させるために、重合体のラテックスに、シリカ等の任意成分を添加して噴霧乾燥することもできる。
【０１１４】
凝固法は、塩化カルシウム、酢酸カルシウム、硫酸アルミニウム等を溶解した熱水中に複合重合体（ｇ）のラテックスを投入し、塩析し、凝固することにより複合重合体（ｇ）を分離し、次いで、分離した湿潤状の複合重合体（ｇ）を脱水等によって水分量が低下した複合重合体（ｇ）を回収し、さらに、これを圧搾脱水機や熱風乾燥機を用いて乾燥させる方法である。
【０１１５】
ラテックスから複合重合体（ｇ）を凝析する際に用いる凝固剤としては、塩化アルミニウム、硫酸アルミニウム、硫酸ナトリウム、硫酸マグネシウム、硝酸ナトリウム、酢酸カルシウムなどの無機塩や、硫酸等の酸などが挙げられる。これらの凝固剤は１種を単独で又は２種以上を併用してもよいが、併用する場合は水に不溶性の塩を形成しない組み合わせを選択することが必要である。例えば、酢酸カルシウムと、硫酸、もしくはそのナトリウム塩とを併用すると、水に不溶性のカルシウム塩を形成するので好ましくない。
【０１１６】
上記の凝固剤は、通常、水溶液として用いられる。凝固剤水溶液の濃度は、複合重合体（ｇ）を安定的に凝固し、回収する観点から、０．１質量％以上、特に１質量％以上であることが好ましい。また、回収された複合重合体（ｇ）中に残存する凝固剤の量を少なくして成形品の着色を抑制する観点から、凝固剤水溶液の濃度は、２０質量％以下、特に１５質量％以下であることが好ましい。凝固剤水溶液の量は特に限定されないが、ラテックス１００質量部に対して１０質量部以上、５００質量部以下であることが好ましい。
【０１１７】
ラテックスを凝固剤水溶液に接触させる方法は特に限定されないが、通常、凝固剤水溶液を攪拌しながら、そこにラテックスを連続的に添加して一定時間保持する方法や、凝固剤水溶液とラテックスとを、一定の比率で攪拌機付きの容器中に連続的に注入しながら接触させ、凝析された重合体と水とを含む混合物を容器から連続的に抜き出す方法等が挙げられる。ラテックスを凝固剤水溶液に接触させるときの温度は特に限定されないが、３０℃以上、１００℃以下であることが好ましい。接触時間は特に限定されない。
【０１１８】
凝析した複合重合体（ｇ）は、１〜１００質量倍程度の水で洗浄され、ろ別した湿潤状の複合重合体（ｇ）は流動乾燥機や圧搾脱水機等を用いて乾燥される。乾燥温度、乾燥時間は得られる複合重合体（ｇ）によって適宜決めればよい。なお、圧搾脱水機や押出機から排出された複合重合体（ｇ）を回収せず、直接、樹脂組成物を製造する押出機や成形機に送り、その他の熱可塑性樹脂と混合して成形体を得ることも可能である。
【０１１９】
［グラフト共重合体（Ｇ）］
本発明のグラフト共重合体（Ｇ）は、ポリオルガノシロキサン含有ビニル系共重合体の存在下に、１種以上のビニル系単量体をグラフト重合して得られるグラフト共重合体である。本発明の複合重合体（ｇ）は、このグラフト共重合体（Ｇ）の原料として使用することができる。グラフト重合の方法としては、複合重合体（ｇ）のラテックスの存在下に、ビニル系単量体（以下、「グラフト用単量体」という場合がある。）を重合する方法が挙げられる。前述の複合重合体（ｇ）のラテックスを製造する際と同様の方法を用いて重合することによって、グラフト共重合体（Ｇ）のラテックスを得ることができる。
【０１２０】
グラフト用単量体としては、前述の複合重合体（ｇ）を製造する際と同様の、（メタ）アクリル酸エステル系単量体、芳香族ビニル単量体及びシアン化ビニル単量体が好ましい。
【０１２１】
グラフト重合の方法としては、例えば、複合重合体（ｇ）のラテックス中にグラフト用単量体を供給し、１段又は多段で重合する方法が挙げられる。具体的には、グラフト用単量体の全量を一度に供給する回分（バッチ）重合法及びグラフト用単量体を連続的に滴下して供給していく逐次重合法（以下「セミバッチ重合法」という。）が挙げられる。またその中間的な操作として、使用するグラフト用単量体を少量に分割し、「少量供給と重合」という操作を多段階にわたり繰り返す方法も可能である。重合安定性が良好であり、且つ所望の粒子径及び粒子径分布を有するラテックスを安定に得ることができる点で、セミバッチ重合法が好ましい。
【０１２２】
グラフト重合に用いられる乳化剤は、複合重合体（ｇ）を製造する際に用いた前述の乳化剤と同様のものが挙げられ、アニオン系乳化剤及びノニオン系乳化剤が好ましい。
【０１２３】
グラフト重合に用いられる重合開始剤としては、複合重合体（ｇ）を製造する際に用いた前述の重合開始剤と同様のものが挙げられ、特に硫酸第一鉄、エチレンジアミン四酢酸二ナトリウム塩、還元剤、及び過酸化物を組み合わせた系を用いることが好ましい。
【０１２４】
グラフト共重合体（Ｇ）のラテックスから、グラフト共重合体（Ｇ）の粉体を回収する場合には、複合重合体（ｇ）の粉体の場合と同様に、噴霧乾燥法、凝固法のいずれかの方法を用いることができる。
【０１２５】
本発明のグラフト共重合体（Ｇ）の好ましい態様として、後述のグラフト共重合体（Ｇａ）及び（Ｇｂ）が挙げられる。また、本発明の複合重合体（ｇ）の好ましい態様として、後述の複合重合体（ｇａ）及び（ｇｂ）が挙げられる。
【０１２６】
［グラフト共重合体（Ｇａ）］
本発明のグラフト共重合体（Ｇ）は、下記組成物を下記条件で成形した成形体が、下記測定条件による評価において以下の（１）及び（２）で示される性能を有するグラフト共重合体（Ｇａ）であることが好ましい。
（１）２３℃におけるシャルピー衝撃強度が６ｋＪ／ｍ２以上、
（２）拡散反射率が５％以下。
【０１２７】
＜試験片作製条件＞
（ａ）グラフト共重合体（Ｇ）３３質量部、
（ｂ）アクリロニトリル単位２５質量％、スチレン単位７５質量％からなる２５℃、０．２ｇ／ｄＬのＮ，Ｎ−ジメチルホルムアミド溶液での還元粘度（ηｓｐ／ｃ）が０．４０ｄＬ／ｇであるアクリロニトリル・スチレン共重合体９質量部、
（ｃ）アクリロニトリル単位２８質量％、スチレン単位７２質量％からなる２５℃、０．２ｇ／ｄＬのＮ，Ｎ−ジメチルホルムアミド溶液での還元粘度が０．６２ｄＬ／ｇであるアクリロニトリル・スチレン共重合体９質量部、
（ｄ）アクリロニトリル単位２２質量％、スチレン単位５５質量％、Ｎ−フェニルマレイミド単位２３質量％からなる２５℃、０．２ｇ／ｄＬのＮ，Ｎ−ジメチルホルムアミド溶液での還元粘度が０．６６ｄＬ／ｇであるアクリロニトリル・スチレン・Ｎ−フェニルマレイミド共重合体５０質量部、
（ｅ）エチレンビスステアリルアミド０．５質量部、
（ｆ）シリコーンオイル０．０３質量部、及び
（ｇ）カーボンブラック０．０５質量部。
【０１２８】
上記の７種類の材料（ａ）〜（ｇ）を配合し、バレル温度２６０℃に加熱した脱揮式押出機（日本製鋼所（株）製ＴＥＸ−３０α）にて混練してペレットを得る。このペレットを４オンス射出成形機（日本製鋼（株）製）にて、シリンダー温度２６０℃、金型温度６０℃の条件で成形して試験片１（長さ８０ｍｍ、幅１０ｍｍ、厚み４ｍｍ）を得る。また、同様して、シリンダー温度２６０℃、金型温度６０℃、射出率が５ｇ／秒の条件で、長さ１００ｍｍ、幅１００ｍｍ、厚み２ｍｍの板状の成形体２を得る。
【０１２９】
＜シャルピー衝撃強度測定条件＞
ＩＳＯ  １７９に準拠する方法により、２３℃の雰囲気下で１２時間以上放置したＶノッチあり試験片１について測定する。
【０１３０】
＜拡散反射率測定条件＞
成形体２の表面に、真空蒸着法（ＵＬＶＡＣ製  ＶＰＣ−１１００）により、真空度６．０×１０−３Ｐａ、成膜速度１０Å／秒の条件で５０ｎｍのアルミニウム膜を成膜（ダイレクト蒸着）する。得られた成形体について、反射率計（（有）東京電色製  ＴＲ−１１００ＡＤ）にて拡散反射率（％）を測定する。
【０１３１】
本発明の複合重合体（ｇ）は、ポリオルガノシロキサンを５〜２５質量％を含み、質量平均粒子径（Ｄｗ）が１２０〜２００ｎｍ、粒子径１００ｎｍ以下の粒子の割合が全粒子の１５質量％以下、粒子径４００ｎｍ以上の粒子の割合が全粒子の１質量％以下である複合重合体（ｇａ）であることが好ましい。また、本発明のグラフト共重合体（Ｇａ）は、複合重合体（ｇａ）に、シアン化ビニル系単量体及び芳香族ビニル系単量体の混合物がグラフト重合された共重合体であることが好ましい。
【０１３２】
このグラフト共重合体（Ｇａ）から得られる前記成形体は、さらに下記性能を有することが好ましい。
（１’）２３℃におけるシャルピー衝撃強度が６ｋＪ／ｍ２以上、５０ｋＪ／ｍ２以下、
（２’）拡散反射率が０．１％以上、５％以下。
【０１３３】
複合重合体（ｇａ）を構成するポリオルガノシロキサンは、オルガノシロキサン１００質量部に対して、シロキサン系架橋剤に由来する成分を０．５〜５質量部含むものであることが好ましい。
【０１３４】
複合重合体（ｇａ）を構成するビニル系重合体は、アクリル酸エステル単量体、あるいは、アクリル酸エステル単量体を１種以上含む単量体混合物を重合して得られたアクリル酸エステル系重合体である。
【０１３５】
アクリル酸エステル系単量体としては、例えば、アクリル酸メチル、アクリル酸エチル、アクリル酸ｎ−プロピル、アクリル酸ｎ−ブチル、アクリル酸２−エチルヘキシル等が挙げられる。これらは１種を単独でまたは２種以上を組み合わせて用いることができる。中でも、樹脂組成物から得られる成形体が耐衝撃性に優れることから、アクリル酸ｎ−ブチルが好ましい。
【０１３６】
また、重合性成分としては、必要に応じてグラフト交叉剤、架橋剤を用いることも可能である。グラフト交叉剤、架橋剤としては、前記の複合重合体（ｇ）を製造する際と同様の多官能性単量体を使用できる。これらは単独で用いても、二種以上を併用してもよい。その添加量は適宜決めればよいが、成形体の耐衝撃性とダイレクト蒸着後の光輝性の良好なバランスの観点から、アクリル酸エステル系単量体（混合物も含む）１００質量部に対して０．１〜５質量部であることが好ましく、０．２〜２質量部であることがより好ましく、０．４〜１．０質量部であることが特に好ましい。この使用量は、耐衝撃性の観点から少ない方が好ましく、光輝性の観点から多い方が好ましい。
【０１３７】
複合重合体（ｇａ）の製造方法としては、特に限定されないが、ポリオルガノシロキサンのラテックスとアクリル酸エステル系重合体のラテックスとを混合してヘテロ凝集もしくは共肥大化する方法を用いてもよいし、前述の複合重合体（ｇ）の製造と同様の方法を用いてもよい。この時、単量体は混合物でもよい。中でも、成形体の耐衝撃性とダイレクト蒸着後の光輝性、溶着外観の観点から、ポリオルガノシロキサンラテックスの存在下でアクリル酸エステル系単量体を重合させる方法が好ましい。
【０１３８】
複合重合体（ｇａ）におけるポリオルガノシロキサンとアクリル酸エステル系単量体に由来するアクリル酸エステル系重合体の含有量は、成形体の耐衝撃性とダイレクト蒸着後の光輝性を優れたものとする観点から、ポリオルガノシロキサン５〜２５質量％、アクリル酸エステル系重合体９５〜７５質量％であることが好ましい。また、ポリオルガノシロキサンの含有量は７〜２０質量％であることがより好ましく、９〜１６質量％であることが特に好ましい。ポリオルガノシロキサンの含有量が低下すると耐衝撃性が低下する傾向であり、増加するとダイレクト蒸着後の光輝性が低下する傾向である。
【０１３９】
複合重合体（ｇａ）粒子の質量平均粒子径（Ｄｗ）は、成形体の耐衝撃性とダイレクト蒸着後の光輝性を優れたものにする観点から、１２０ｎｍ〜２００ｎｍである。質量平均粒子径が減少すると耐衝撃性が低下し、増加するとダイレクト蒸着後の光輝性が低下する傾向である。
【０１４０】
また、ダイレクト蒸着後の光輝性が高レベルの成形体を得るため、複合重合体（ｇａ）１００質量％中において、粒子径１００ｎｍ以下の複合重合体粒子の割合は１５質量％以下であり、より好ましくは１０質量％以下、さらに好ましくは５質量％以下が好ましい。また成形体のダイレクト蒸着後の光輝性を優れたものにする観点から、粒子径４００ｎｍ以上の複合重合体粒子の割合は１質量％以下である。
【０１４１】
複合重合体（ｇａ）及びグラフト共重合体（Ｇ）の質量平均粒子径（Ｄｗ）は、以下の方法で測定した値を採用することができる。日機装（株）製Ｎａｎｏｔｒａｃ  ＵＰＡ−ＥＸ１５０を用いて動的光散乱法により、複合重合体（ｇａ）及びグラフト共重合体（Ｇ）のラテックスについて粒度分布を測定する。得られた粒度分布から、質量平均粒子径、粒子径１００ｎｍ以下の粒子の割合、及び粒子径４００ｎｍ以上の粒子の割合を算出する。
【０１４２】
質量平均粒子径１２０〜２００ｎｍの複合重合体（ｇａ）及びグラフト共重合体（Ｇ）を得るには、ポリオルガノシロキサンの粒子径を調整すればよく、ポリオルガノシロキサンの質量平均粒子径（Ｄｗ）は１００ｎｍ〜１５０ｎｍ、Ｄｗ／Ｄｎは１．００〜１．７０であることが好ましい。
【０１４３】
グラフト用単量体としては特に限定されないが、前述の複合重合体（ｇ）の場合と同様の芳香族ビニル系単量体、（メタ）アクリル酸エステル系単量体、シアン化ビニル系単量体等が挙げられる。
【０１４４】
芳香族ビニル系単量体としては、例えば、スチレン、α−メチルスチレン、ビニルトルエン等が挙げられる。（メタ）アクリル酸エステル系単量体としては、例えば、メチルメタクリレート、エチルメタクリレート、２−エチルヘキシルメタクリレート、メチルアクリレート、エチルアクリレート、ブチルアクリレート等が挙げられる。シアン化ビニル系単量体としては、例えば、アクリロニトリル、メタクリロニトリル等が挙げられる。これらのビニル系単量体は単独で用いることもでき、２種以上を併用することもできる。これらの中では、成形体の耐衝撃性を良好にする観点から、芳香族ビニル系単量体とシアン化ビニル系単量体を併用することが好ましく、スチレンとアクリロニトリルとを併用することが特に好ましい。
【０１４５】
芳香族ビニル化合物とシアン化ビニル化合物とを併用する場合は、グラフト用単量体混合物１００質量％中において、シアン化ビニル系単量体２０〜４０質量％、芳香族ビニル系単量体８０〜６０質量％を含むことが好ましく、シアン化ビニル系単量体２５〜３５質量％、芳香族ビニル系単量体７５〜６５質量％を含むことがより好ましい。シアン化ビニル系単量体の含有量が減少すると、耐衝撃性が低下する傾向であり、含有量が増加すると流動性が低下する傾向である。
【０１４６】
原料としての複合重合体（ｇａ）とグラフト用単量体混合物の質量比は特に限定されないが、成形体の耐衝撃性、流動性、とダイレクト蒸着後の光輝性を優れたものとする観点から、複合重合体（ｇａ）２０〜８０質量％、グラフト用単量体８０〜２０質量％とすることが好ましく、複合重合体（ｇａ）４０〜７０質量％、グラフト用単量体６０〜３０質量％とすることが特に好ましい。複合重合体（ｇａ）の含有量が減少すると耐衝撃性の低下する傾向であり、含有量が増加するとダイレクト蒸着後の光輝性が低下する傾向である。
【０１４７】
グラフト重合法としては、前述の複合重合体（ｇａ）を製造する際と同様の方法が挙げられ、中でも乳化重合が好適である。乳化剤としても、前述の複合重合体（ｇａ）を製造する際と同様のものが挙げられる。乳化重合時のラテックス安定性に優れ、重合率を高める観点から以下のものが好ましい。サルコシン酸ナトリウム、脂肪酸カリウム、脂肪酸ナトリウム、アルケニルコハク酸ジカリウム、ロジン酸石鹸等の各種カルボン酸塩、アルキル硫酸エステル、アルキルベンゼンスルホン酸ナトリウム、ドデシルジフェニルエーテルジスルホン酸ナトリウム等のアニオン系乳化剤。これらは目的に応じて使い分けられる。なお、グラフト重合時には乳化剤を使用せず、ポリオルガノシロキサンや複合重合体（ｇａ）の製造に用いた乳化剤をそのまま利用することも可能である。
【０１４８】
なお、ここで挙げた乳化剤は、前述の複合重合体（ｇａ）を構成するアクリル酸エステル系重合体の重合においても好適なものである。
【０１４９】
グラフト重合に用いるラジカル重合開始剤としては、前述の複合重合体（ｇａ）を製造する際に用いた重合開始剤と同様のものが挙げられ、特に硫酸第一鉄、エチレンジアミン四酢酸二ナトリウム塩、還元剤、及び過酸化物を組み合わせた系を用いることが好ましい。なお、ここで挙げたラジカル重合開始剤は、前述の複合重合体（ｇａ）を構成するアクリル酸エステル系重合体の重合においても好適なものである。
【０１５０】
また、グラフト率やグラフト成分の分子量を制御するために、例えばメルカプタン系化合物、テルペン系化合物、α−メチルスチレン二量体等の各種連鎖移動剤を使用することもできる。重合条件は特に限定されず、必要に応じて適宜設定することができる。
【０１５１】
グラフト共重合体（Ｇａ）のラテックスからグラフト共重合体（Ｇａ）の粉体を回収する場合には、前述の複合重合体（ｇａ）の粉体を回収する場合と同様に、噴霧乾燥法、凝固法のいずれかの方法を用いることができ、凝固法を用いることが好ましい。
【０１５２】
本発明のグラフト共重合体（Ｇａ）は、それ以外の熱可塑性樹脂（Ｈａ）と混合して熱可塑性樹脂組成物（Ｉａ）として使用することができる。
【０１５３】
［熱可塑性樹脂組成物（Ｈａ）］
熱可塑性樹脂（Ｈａ）としては特に限定されないが、以下のものが挙げられる。ＰＭＭＡ樹脂等のアクリル（Ａｃ）系樹脂；ポリスチレン（ＰＳｔ）、アクリロニトリル・スチレン共重合体（ＡＳ樹脂）、アクリロニトリル・αメチルスチレン共重合体（αＳＡＮ樹脂）、スチレン・無水マレイン酸共重合体、アクリロニトリル・スチレン・Ｎ−置換マレイミド三元共重合体、アクリロニトリル・スチレン・αメチルスチレン・Ｎ−置換マレイミド四元共重合体、スチレン・無水マレイン酸・Ｎ−置換マレイミド三元共重合体、メタクリル酸メチル・スチレン共重合体（ＭＳ樹脂）、アクリロニトリル・スチレン・メタクリル酸メチル共重合体等のスチレン系樹脂；ＰＣ樹脂；ポリブチレンテレフタレート（ＰＢＴ樹脂）、ポリエチレンテレフタレート（ＰＥＴ樹脂）、ポリエチレンナフタレート（ＰＥＮ樹脂）等のポリエステル系樹脂；ポリ塩化ビニル；変性ポリフェニレンエーテル（変性ＰＰＥ樹脂）；ポリアミド等。
【０１５４】
また以下のものも使用可能である。ポリエチレン、ポリプロピレン等のポリオレフィン；スチレン・ブタジエン・スチレン（ＳＢＳ）、スチレン・ブタジエン（ＳＢＲ）、水素添加ＳＢＳ、スチレン・イソプレン・スチレン（ＳＩＳ）等のスチレン系エラストマー；各種オレフィン系エラストマー；各種ポリエステル系エラストマー；ポリアセタール樹脂；エチレン・酢酸ビニル共重合体；ＰＰＳ樹脂；ＰＥＳ樹脂；ＰＥＥＫ樹脂；ポリアリレート；液晶ポリエステル樹脂等。
【０１５５】
これらの熱可塑性樹脂（Ｈａ）は、１種を単独でまたは２種以上を組み合わせて用いることができる。上記の中でも、熱可塑性樹脂組成物（Ｉａ）から製造される成形体のダイレクト蒸着後の光輝性、耐衝撃性、熱板溶着性。及び振動溶着性を優れたものとする観点から、スチレン系樹脂が好ましく、ＡＳ樹脂、αＳＡＮ樹脂、シアン化ビニル系単量体・芳香族ビニル系単量体・Ｎ−置換マレイミドの共重合体を使用することがより好ましく、シアン化ビニル系単量体単位０〜４０質量％、芳香族ビニル系単量体単位４０〜８０質量％、これらと共重合可能なＮ−置換マレイミド等の他の単量体単位０〜６０質量％の共重合体からなるスチレン系樹脂であることがさらに好ましい。シアン化ビニル系単量体としてはアクリロニトリルが好ましく、芳香族ビニル系単量体としてはスチレンおよびまたはαメチルスチレンが好ましい。
【０１５６】
ＡＳ樹脂またはαＳＡＮ樹脂を用いる場合、その組成はシアン化ビニル系単量体単位２０〜３５質量％、芳香族ビニル系単量体単位６５〜８０質量％が特に好ましい。シアン化ビニル系単量体・芳香族ビニル系単量体・Ｎ−置換マレイミドの共重合体としては、アクリロニトリル・スチレン・Ｎ−置換マレイミド三元共重合体、または、アクリロニトリル・スチレン・αメチルスチレン・Ｎ−置換マレイミド四元共重合体が挙げられる。これらのシアン化ビニル系単量体・芳香族ビニル系単量体・Ｎ−置換マレイミドの共重合体を用いる場合、その組成はシアン化ビニル系単量体単位０〜３５質量％、芳香族ビニル系単量体単位４０〜７０質量％、Ｎ−置換マレイミド単位５〜６０質量％であることが特に好ましい。シアン化ビニル系単量体としてはアクリロニトリルが好ましく、芳香族ビニル系単量体としてはスチレンおよびまたはαメチルスチレンが好ましい。
【０１５７】
［熱可塑性樹脂組成物（Ｉａ）］
本発明の熱可塑性樹脂組成物（Ｉａ）は、グラフト共重合体（Ｇａ）および熱可塑性樹脂（Ｈａ）を配合した組成物である。熱可塑性樹脂組成物（Ｉａ）中における含有量は、グラフト共重合体（Ｇａ）１０〜５０質量％と熱可塑性樹脂（Ｈａ）９０〜５０質量％であることが好ましい。また、グラフト共重合体（Ｇａ）２０〜４５質量％と熱可塑性樹脂（Ｈａ）８０〜５５質量％であることがより好ましい。かかる質量比で配合することによって、成形体のダイレクト蒸着後の光輝性、耐衝撃性、熱板溶着性、及び振動溶着性が優れたものとなる。グラフト共重合体（Ｇａ）の含有量が減少すると耐衝撃性、熱板溶着性が低下する傾向であり、含有量が増加するとダイレクト蒸着後の光輝性、振動溶着性が低下する傾向である。
【０１５８】
熱可塑性樹脂組成物（Ｉａ）中には、グラフト共重合体（Ｇａ）と熱可塑性樹脂（Ｈａ）の他に、必要に応じて、染料、顔料、安定剤、補強剤、充填材、難燃剤、発泡剤、滑剤、可塑剤、帯電防止剤、耐候剤、ＵＶ吸収剤等の添加剤を配合することができる。
【０１５９】
熱可塑性樹脂組成物（Ｉａ）の調製方法は特に限定されないが、グラフト共重合体（Ｇａ）と、熱可塑性樹脂（Ｈａ）と、必要に応じて使用される各種添加剤とを、Ｖ型ブレンダーやヘンシェルミキサー等により混合分散させ、この混合物を押出機またはバンバリーミキサー、加圧ニーダー、ロール等の混練機等を用いて溶融混練することにより調製できる。
【０１６０】
［成形体］
上記の熱可塑性樹脂組成物（Ｉａ）を成形することによって、種々の成形体が得られる。成形体としては以下のものが挙げられる。車輌部品、特に無塗装で使用されるフロントグリルをはじめとする各種外装部品及び内装部品；壁材、窓枠等の建材部品；食器；玩具；掃除機ハウジング、テレビジョンハウジング、エアコンハウジング等の家電部品；インテリア部材、船舶部材および通信機器ハウジング、ノートパソコンハウジング、携帯端末ハウジング、液晶プロジェクターハウジング等の電機機器ハウジングなど。これらの中でも成形体の表面にダイレクト蒸着法による金属化処理を行う車輌部品、特にランプハウジングにおいて、上記の熱可塑性樹脂組成物（Ｉａ）は好適な成形体を与える。
【０１６１】
成形方法としては特に限定されず、射出成形法、押出成形法、ブロー成形法、圧縮成形法、カレンダー成形法、インフレーション成形法等の公知の各種成形方法を採用することができる。これらの中でも、特に射出成形法が好ましい。
【０１６２】
上記の各種成形方法により一次加工を施された本発明の成形体は、その表面にダイレクト蒸着法による金属化処理を施すことが可能である。すなわち、アンダーコート処理層の形成等の特殊な前処理を行うことなく、真空蒸着法やスパッタリング法によってアルミニウムやクロム等の金属層を、成形体の表面に直接形成することができる。この金属化処理された光輝性表面はそのままでもよいが、さらに埃等によるキズの発生から保護するために、塗装などによりシリコン系等の被膜を形成させるトップコート処理を施すことも可能である。
【０１６３】
本発明の熱可塑性樹脂組成物によれば、上記構成を採用することにより、耐衝撃性等の機械的強度と耐候性に優れると共に、ダイレクト蒸着後に美麗な光輝外観を呈し、さらには透明樹脂との熱板溶着性、および振動溶着性にも優れる成形体が得られる。
【０１６４】
［車両灯具用ランプハウジング］
車両灯具用ランプハウジングは、本発明の成形体と、ＰＭＭＡ樹脂やＰＣ樹脂等の透明樹脂からなる樹脂レンズとを熱板溶着法、振動溶着法、レーザー溶着法等の方法を用いて、接合一体化させたものである。成形体の表面には、ダイレクト蒸着法による金属化処理を施すことができる。また成形体には適宜、必要な部材を取り付けられる。このランプハウジングは、耐衝撃性等の機械的強度と耐候性に優れると共に、外観が良好である。本発明のランプハウジングは自動車用等として好適に利用できる。
【０１６５】
次に、本発明のグラフト共重合体（Ｇ）の好ましい態様例であるグラフト共重合体（Ｇｂ）、及び、本発明の複合重合体（ｇ）の好ましい態様例である複合重合体（ｇｂ）について説明する。
【０１６６】
［グラフト共重合体（Ｇｂ）］
本発明のグラフト共重合体（Ｇ）は、下記組成物を下記条件で成形した成形体が、下記測定条件による評価において以下の（１）及び（２）で示される性能を有するグラフト共重合体（Ｇｂ）であることが好ましい。
（１）Ｌ＊が２４以下、
（２）−３０℃におけるシャルピー衝撃強度が６ｋＪ／ｍ２以上。
【０１６７】
＜試験片作製条件＞
（ａ）グラフト共重合体（Ｇｂ）４２質量部、
（ｂ）アクリロニトリル単位３４質量％、スチレン単位６６質量％からなる２５℃、０．２ｇ／ｄＬのＮ，Ｎ−ジメチルホルムアミド溶液での還元粘度（ηｓｐ／ｃ）が０．６２ｄＬ／ｇであるアクリロニトリル・スチレン共重合体５８質量部、
（ｃ）エチレンビスステアリルアミド０．３質量部、及び、
（ｄ）カーボンブラック０．５質量部。
【０１６８】
上記の４種類の材料（ａ）〜（ｄ）を配合し、バレル温度２３０℃に加熱した脱揮式押出機（（株）池貝製、ＰＣＭ−３０）にて混練してペレットを得る。このペレットを４オンス射出成形機（日本製鋼（株）製）にて、シリンダー温度２３０℃、金型温度６０℃の条件で成形して試験片３（長さ８０ｍｍ、幅１０ｍｍ、厚み４ｍｍ）及び引張試験片４（長さ１７０ｍｍ、幅２０ｍｍ、厚み４ｍｍ、引張試験部幅１０ｍｍ）を得る。
【０１６９】
＜シャルピー衝撃強度測定条件＞
ＩＳＯ  １７９に準拠する方法により、−３０℃の雰囲気下で１２時間以上放置したＶノッチあり試験片３について測定する。
【０１７０】
＜Ｌ＊測定条件＞
引張試験片４について、コニカミノルタセンシング（株）製の測色計ＣＭ−５０８Ｄを用いて反ゲート側でＬ＊を測定する。
【０１７１】
本発明の複合重合体（ｇ）は、ポリオルガノシロキサン１５〜８０質量％を含み、質量平均粒子径が１１０〜２５０ｎｍ、粒子径１００ｎｍ未満の粒子の割合が全粒子の２０質量％以下、粒子径３００ｎｍ以上の複合重合体粒子の割合が全粒子の２０質量％以下である複合重合体（ｇｂ）であることが好ましい。また、本発明のグラフト共重合体（Ｇｂ）は、この複合重合体（ｇｂ）に、シアン化ビニル系単量体及び芳香族ビニル系単量体の混合物がグラフト重合された共重合体であることが好ましい。
【０１７２】
このグラフト共重合体（Ｇｂ）から得られる前記成形体は、さらに下記性能を有することが好ましい。
（１’）Ｌ＊が１以上、２４以下、
（２’）−３０℃におけるシャルピー衝撃強度が６ｋＪ／ｍ２以上、３０ｋＪ／ｍ２以下。
【０１７３】
複合重合体（ｇｂ）を構成するポリオルガノシロキサンは、オルガノシロキサン１００質量部に対して、シロキサン系架橋剤に由来する成分を０．５〜３質量部含むものであることが好ましい。
【０１７４】
複合重合体（ｇｂ）を構成するビニル系重合体は、アクリル酸エステル単量体、あるいは、アクリル酸エステル単量体を１種以上含む単量体混合物を重合して得られたアクリル酸エステル系重合体である。
【０１７５】
アクリル酸エステル系単量体としては、複合重合体（ｇａ）を製造する際と同様のものが挙げられ、これらは１種を単独でまたは２種以上を組み合わせて用いることができる。中でも、得られる樹脂組成物の耐衝撃性に優れることから、アクリル酸ｎ−ブチルが好ましい。
【０１７６】
また、複合重合体（ｇｂ）を構成するビニル系単量体には、必要に応じてグラフト交叉剤、架橋剤を用いることも可能である。グラフト交叉剤、架橋剤としては、複合重合体（ｇａ）を製造する際と同様の多官能性単量体を使用できる。これらは単独で用いても、二種以上を併用してもよい。多官能性単量体の使用量は、アクリル酸エステル系単量体１００質量部に対して、０．１〜５質量部であることが好ましく、０．２〜２質量部であることがより好ましく、０．４〜１．０質量部であることが特に好ましい。この使用量は、成形体の耐衝撃性の観点から少ない方が好ましく、成形体の表面外観の観点から多い方が好ましい。
【０１７７】
複合重合体（ｇｂ）の製造方法としては、前述の複合重合体（ｇａ）を製造する際と同様の方法を用いることができる。
【０１７８】
複合重合体（ｇｂ）におけるポリオルガノシロキサンとアクリル酸エステル系単量体に由来するアクリル酸エステル系重合体の含有比は、得られる樹脂組成物の耐衝撃性と成形体の表面外観や顔料着色性を優れたものとする観点から、ポリオルガノシロキサン１５〜８０質量％、アクリル酸エステル系重合体８５〜２０質量％であることが好ましく、ポリオルガノシロキサンが２０〜７０質量％、アクリル酸エステル系重合体が８０〜３０質量％であることがより好ましい。ポリオルガノシロキサンの含有量が低下すると耐衝撃性が低下し、増加すると成形体の表面外観や顔料着色性が低下する傾向である。
【０１７９】
複合重合体（ｇｂ）の質量平均粒子径は、成形体の耐衝撃性、表面外観、顔料着色性を優れたものにする観点から、１１０〜２５０ｎｍであることが好ましく、１１０〜２００ｎｍであることがより好ましい。質量平均粒子径が小さくなると耐衝撃性が低下し、大きくなると成形体の表面外観、顔料着色性が低下する傾向である。
【０１８０】
また、複合重合体（ｇｂ）１００ｎｍ未満の粒子の割合が全粒子の２０質量％以下であることが好ましく、１０質量％以下であることがより好ましい。また、３００ｎｍ以上の粒子の割合が全粒子の２０質量％以下であることが好ましく、１０質量％以下であることがより好ましい。１００ｎｍ未満の粒子の割合が多すぎる場合は、成形体の耐衝撃性が低下する傾向であり、３００ｎｍ以上の粒子の割合が２０質量％以下であれば、成形体の耐衝撃性と表面外観のバランスが良好となる。
【０１８１】
複合重合体（ｇｂ）の質量平均粒子径は、複合重合体（ｇａ）と同様の方法で測定した値を採用することができる。
【０１８２】
質量平均粒子径１１０〜２５０ｎｍの複合重合体（ｇｂ）を得るには、ポリオルガノシロキサンの粒子径及びビニル系単量体の量を調整すればよく、ポリオルガノシロキサンの質量平均粒子径を１００ｎｍ〜２００ｎｍ、Ｄｗ／Ｄｎを１．００〜１．７０とすることが好ましい。
【０１８３】
グラフト用単量体としては、前述のグラフト共重合体（Ｇａ）を製造する際に用いるものと同様のものが挙げられる。得られる成形体の耐衝撃性が優れる点から、芳香族ビニル系単量体とシアン化ビニル系単量体との単量体混合物が好ましく、特にスチレンとアクリロニトリルの混合物が好ましい。また、グラフト用ビニル系単量体には、必要に応じて「他の単量体」を用いることもできる。
【０１８４】
「他の単量体」は、芳香族ビニル系単量体、シアン化ビニル系単量体、（メタ）アクリル酸エステル系単量体と共重合可能な単量体であり、かつ芳香族ビニル系単量体、シアン化ビニル系単量体、（メタ）アクリル酸エステル系単量体を除く単量体である。他の単量体としては、アクリルアミド、メタクリルアミド、無水マレイン酸、Ｎ−置換マレイミド等が挙げられる。これらは１種を単独で用いてもよく、２種以上を併用してもよい。グラフト用単量体混合物１００質量％中における「他の単量体」の割合は５０質量％以下が好ましく、４０質量％以下がさらに好ましく、２０質量％以下が特に好ましい。他の単量体の割合が上記上限以下であれば、耐衝撃性と表面外観のバランスが良好となる。
【０１８５】
原料としての複合重合体（ｇｂ）とグラフト用単量体の質量比は特に限定されないが、複合重合体（ｇｂ）５〜９５質量％、グラフト用単量体９５〜５質量％であることが好ましく、複合重合体（ｇｂ）１０〜９０質量％、グラフト用単量体９０〜１０質量％であることがより好ましく、複合重合体（ｇｂ）３０〜７０質量％、グラフト用単量体７０〜３０質量％であることが特に好ましい。グラフト用単量体の含有量が減少すると成形体の表面外観や顔料着色性が低下する傾向であり、含有量が増加すると耐衝撃強度が低下する傾向である。
【０１８６】
グラフト共重合体（Ｇｂ）は、複合重合体（ｇｂ）ラテックスの存在下、上記のような単量体混合物を乳化重合することにより製造されることが好ましい。グラフト共重合体（Ｇｂ）の重合法としては、前述のグラフト共重合体（Ｇａ）を製造する際と同様の方法が挙げられ、中でも乳化重合が好適である。乳化剤としては、前述のグラフト共重合体（Ｇａ）を製造する際と同様のものを用いることができる。
【０１８７】
グラフト重合に用いられる重合開始剤としては、前述のグラフト共重合体（Ｇａ）を製造する際に用いられる重合開始剤と同様のものが挙げられ、特に硫酸第一鉄、エチレンジアミン四酢酸二ナトリウム塩、還元剤、及び過酸化物を組み合わせた系を用いることが好ましい。
【０１８８】
グラフト共重合体（Ｇｂ）ラテックスからグラフト共重合体（Ｇｂ）の粉体を回収する場合には、前述のグラフト共重合体（Ｇａ）の粉体を製造する際に用いる方法と同様の方法が挙げられ、噴霧乾燥法、凝固法のいずれかの方法を用いることができ、凝固法を用いることが好ましい。
【０１８９】
本発明のグラフト共重合体（Ｇｂ）は、それ以外の熱可塑性樹脂（Ｈｂ）と混合して熱可塑性樹脂組成物（Ｉｂ）として使用することができる。
【０１９０】
［熱可塑性樹脂（Ｈｂ）］
熱可塑性樹脂（Ｈｂ）としては特に限定されないが、熱可塑性樹脂（Ｈａ）と同様のものを用いることができる。これらの中でも、成形体の耐候性向上の点からは、ＭＳ樹脂、ＰＭＭＡ樹脂が好ましく、成形体の耐衝撃性向上の点からは、ＰＣ樹脂が好ましく、成形体の耐薬品性向上の点から、ＰＢＴ樹脂が好ましい。熱可塑性樹脂組成物の成形加工性向上の点からは、ＰＥＴ樹脂、スチレン系樹脂が好ましい。成形体の耐熱性向上の点からは、変性ＰＰＥ樹脂、ポリアミドが好ましい。また、成形体の耐衝撃性と成形性のバランスの面からは、スチレン系樹脂が特に好ましい。これらの熱可塑性樹脂（Ｈｂ）は、１種を単独でまたは２種以上を組み合わせて用いることができる。
【０１９１】
スチレン系樹脂は芳香族ビニル系単量体を必須成分とし、必要に応じてシアン化ビニル等のシアン化ビニル系単量体、不飽和カルボン酸無水物、Ｎ−置換マレイミド系単量体等の他の単量体を共重合することにより得られる樹脂である。これらの単量体は単独で使用してもよいし、２種以上を併用してもよい。
【０１９２】
スチレン系樹脂は、シアン化ビニル系単量体単位０〜４０質量％、芳香族ビニル系単量体単位４０〜８０質量％、これらと共重合可能な他の単量体単位０〜６０質量％からなる樹脂であることが好ましい。具体的には、ＡＳ樹脂、αＳＡＮ樹脂、シアン化ビニル系単量体・芳香族ビニル系単量体・Ｎ−置換フェニルマレイミドの共重合体が特に好ましい。シアン化ビニル系単量体としてはアクリロニトリルが好ましく、芳香族ビニル系単量体としてはスチレンおよびまたはαメチルスチレンが好ましい。
【０１９３】
ＡＳ樹脂またはαＳＡＮ樹脂を用いる場合、その組成はシアン化ビニル系単量体単位２０〜４０質量％、芳香族ビニル系単量体単位６０〜８０質量％が好ましく、シアン化ビニル系単量体単位２５〜３５質量％、芳香族ビニル系単量体単位６５〜７５質量％が特に好ましい。シアン化ビニル系単量体としてはアクリロニトリルが好ましく、芳香族ビニル系単量体としてはスチレンおよびまたはαメチルスチレンが好ましい。シアン化ビニル系単量体・芳香族ビニル系単量体・Ｎ−置換フェニルマレイミドの共重合体としては、アクリロニトリル・スチレン・Ｎ−置換フェニルマレイミド三元共重合体、または、アクリロニトリル・スチレン・αメチルスチレン・Ｎ−置換フェニルマレイミド四元共重合体が挙げられる。シアン化ビニル系単量体・芳香族ビニル系単量体・Ｎ−置換フェニルマレイミドの共重合体を用いる場合、その組成はシアン化ビニル系単量体単位０〜３５質量％、芳香族ビニル系単量体単位４０〜７０質量％、Ｎフェニルマレイミド単量体単位５〜６０質量％であることが好ましい。
【０１９４】
スチレン系樹脂に含まれる芳香族ビニル系単量体単位の割合が上記下限以上であれば、熱可塑性樹脂組成物の成形性が良好となり、芳香族ビニル系単量体単位の割合が上記上限以下であれば、成形品の耐衝撃性が良好となる。また、スチレン系樹脂に含まれるシアン化ビニル系単量体単位の割合が上記上限未満であれば、成形体の熱による変色が抑えられ、シアン化ビニル系単量体単位の割合が上記下限以上であれば、成形体の耐衝撃性が良好となる。
【０１９５】
［熱可塑性樹脂組成物（Ｉｂ）］
本発明の熱可塑性樹脂組成物（Ｉｂ）は、グラフト共重合体（Ｇｂ）およびそれ以外の熱可塑性樹脂（Ｈｂ）を配合した組成物である。熱可塑性樹脂組成物（Ｉｂ）中における複合重合体（ｇｂ）の存在量は５〜５０質量％であることが好ましく、１０〜４０質量％であることがより好ましく、１５〜３０質量％であることが特に好ましい。複合重合体（ｇｂ）の含有量が１０質量％以上であれば、熱可塑性樹脂組成物から得られる成形体の耐衝撃性が良好となり、複合重合体成分の含有量が４０質量％以下であれば、該成形体は良好な外観と流動性を保つことができる。
【０１９６】
本発明の熱可塑性樹脂組成物（Ｉｂ）には、必要に応じて、顔料や染料等の着色剤、熱安定剤、光安定剤、補強剤、充填材、難燃剤、発泡剤、滑剤、可塑剤、帯電防止剤、加工助剤等が含まれてもよい。
【０１９７】
［熱可塑性樹脂組成物の製造方法］
本発明の熱可塑性樹脂組成物（Ｉｂ）は、前述の熱可塑性樹脂組成物（Ｉａ）を製造する際と同様の方法によって製造することができる。
【０１９８】
［成形体］
本発明の熱可塑性樹脂組成物（Ｉｂ）を成形してなる成形体は、優れた衝撃性、特に低温下での耐衝撃性、剛性、表面外観のバランスを有し、耐候性にも優れるため、近年用いられる自動車材用途や建材用途、家電品用途に好適に用いられる。この熱可塑性樹脂組成物（Ｉｂ）からなる成形品は様々な用途で使用することができる。成形体としては、前述の熱可塑性樹脂組成物（Ｉａ）を成形してなる成形体と同様のものが挙げられる。
【０１９９】
成形体への成形方法としては、前述の熱可塑性樹脂組成物（Ｉａ）の場合と同様の射出成形法、押出成形法、ブロー成形法、圧縮成形法、カレンダー成形法、インフレーション成形法などが挙げられる。また、金属化処理等による成形体の後処理も適用可能である。
【実施例】
【０２００】
以下に、本発明を具体的に説明する。以下、「部」は「質量部」を、「％」は「質量％」を示す。実施例に示した各種物性の評価は、以下に示す方法により実施した。【０２０１】
［１．固形分］
ポリオルガノシロキサンのラテックスを１８０℃の熱風乾燥機で３０分間乾燥し、下記式により固形分を算出した。
固形分［％］＝（１８０℃で３０分間乾燥した後の残渣の質量）／（乾燥前のラテックスの質量）×１００【０２０２】
［２．還元粘度］
濃度０．２［ｇ／ｄＬ］の熱可塑性樹脂ＨａまたはＨｂのＮ，Ｎ−ジメチルホルムアミド溶液について、ウベローデ粘度計を用いて、２５℃で、熱可塑性樹脂の還元粘度を測定した。【０２０３】
［３．メルトボリュームレート（ＭＶＲ）］
熱可塑性樹脂組成物ＩａまたはＩｂのメルトボリュームレートは、ＩＳＯ  １１３３に準拠する方法により、バレル温度２２０℃、荷重９８Ｎの条件で測定した。メルトボリュームレートは、熱可塑性樹脂組成物の流動性の指標となる。【０２０４】
［４．シャルピー衝撃強度］
グラフト共重合体（Ｇａ）及びグラフト共重合体（Ｇｂ）に関する箇所に記載した条件で測定した。【０２０５】
［５．曲げ弾性率、曲げ強度］
熱可塑性樹脂組成物ＩａまたはＩｂの曲げ強度及び曲げ弾性率は、ＩＳＯ試験法１７８に準拠する方法により、測定温度２３℃、試験片厚さ４ｍｍで測定した。【０２０６】
［６．荷重たわみ温度］
熱可塑性樹脂組成物ＩａまたはＩｂの荷重たわみ温度は、ＩＳＯ試験法７５に準拠し、１．８０ＭＰａ、試験片厚さ４ｍｍ、フラットワイズ法で測定した。【０２０７】
［７．拡散反射率（光輝性）］
グラフト共重合体（Ｇａ）に関する箇所に記載した条件で、拡散反射率（％）を測定して、光輝性を評価した。拡散反射率は、その値が低いほど成形品の表面が光輝性に優れることを示す。【０２０８】
［８．振動溶着性］
射出成形によって得られた厚み２ｍｍの平板成形品（台形状、幅７０ｍｍ、短辺１１０ｍｍ、長辺１６０ｍｍ）を用いた。評価レンズとしてはＰＭＭＡ樹脂（三菱レイヨン（株）製  アクリペットＶＨ４）を射出成形にて３ｍｍのリブ付きシート（台形状、幅７０ｍｍ、短辺１１０ｍｍ、長辺１６０ｍｍ、リブ：高さ１０ｍｍ、短辺１００ｍｍ、長辺１５０ｍｍ）に成形したものを使用した。【０２０９】
振動溶着は、日本エマソン（株）製  ＢＲＡＮＳＯＮ  ＶＩＢＲＡＴＩＯＮ  ＷＥＬＤＥＲ  ２４０７を用い、振幅１ｍｍ、圧力０．３ＭＰａ、沈み込み量１．５ｍｍの条件で行った。次いで、振動溶着時に溶融、接合して生じる溶けしろの外観を目視観察にて、以下の４段階評価した。
ランク１：溶着倒れ性と毛羽立ち性が溶着部全周において非常に良好である。
ランク２：溶着倒れ性と毛羽立ち性が劣っている箇所が溶着部全周の０〜１０％未満である。
ランク３：溶着倒れ性と毛羽立ち性が劣っている箇所が溶着部全周の１０〜４０％未満である。
ランク４：溶着倒れ性と毛羽立ち性が劣っている箇所が溶着部全周の４０％以上である。
尚、評価基準は接合部の外観において、「溶着倒れ性」は溶けしろがシートとリブとで滑らかに連続していること、また「毛羽立ち性」は溶けしろ部分の毛羽の発生状態を示し、これらが良好なものが振動用着性に優れる。【０２１０】
［９．発色性］
グラフト共重合体（Ｇｂ）に関する箇所に記載した条件で「Ｌ＊」を測定した。Ｌ＊の数値が小さいほど、発色性が良好であることを示す。【０２１１】
［実施例１］ポリオルガノシロキサンラテックス（Ｌ−１）の製造
環状オルガノシロキサン混合物（３量体：５質量％、４量体：８５質量％、５量体：３％、６量体：６質量％、７量体：１質量％の混合物。信越化学工業（株）製、製品名：ＤＭＣ）９７．５部、テトラエトキシシラン（ＴＥＯＳ）２部及びγ−メタクリロイルオキシプロピルジメトキシメチルシラン（ＤＳＭＡ）０．５部を混合してオルガノシロキサン混合物１００部を得た。これにドデシルベンゼンスルホン酸ナトリウム（ＤＢＳＮａ）０．６８部を脱イオン水３００部で溶解した溶液を添加し、ホモミキサ−にて１０，０００ｒｐｍで２分間攪拌した後、ホモジナイザーに２０ＭＰａの圧力で２回通し、安定な予備混合エマルション（Ｂ−１）を得た。【０２１２】
一方、冷却コンデンサーを備えたセパラブルフラスコにドデシルベンゼンスルホン酸（ＤＢＳＨ）１部、硫酸１．３８部と脱イオン水９０部とを注入し、２５℃でｐＨ０．８４の水性媒体（Ａ−１）を調製した。【０２１３】
この水性媒体（Ａ−１）を９０℃に加熱した状態で、エマルション（Ｂ−１）をオルガノシロキサンの供給量が０．４２部／分となる速度（実質４時間）で滴下し、滴下終了後２時間その温度を維持し、冷却した。次いでこの反応物を室温で１２時間保持した後、１０％水酸化ナトリウム水溶液を用いてｐＨ７．０に中和して、ポリオルガノシロキサンのラテックス（Ｌ−１）を得た。【０２１４】
得られたポリオルガノシロキサンのラテックス（Ｌ−１）の固形分、粒子径を上記の方法により測定した。結果を表３に示す。【０２１５】
［実施例２〜２３、比較例１、２、参考例３〜５、比較例６〜８］ポリオルガノシロキサンラテックス（Ｌ−２〜Ｌ−３０）の製造
実施例１において、水性媒体（Ａ）、及びエマルション（Ｂ）の組成、エマルション（Ｂ）の滴下速度を表１または表２に示す条件に変更したこと以外は実施例１と同様にして、ポリオルガノシロキサンのラテックス（Ｌ−２〜Ｌ−３０）を得た。得られたラテックス中のポリオルガノシロキサンの粒子径、固形分含有率を実施例１と同様にして測定した。結果を表３に示す。【０２１６】
［比較例９］ポリオルガノシロキサンラテックス（Ｌ−３１）の製造
ＤＭＣ９７．５部、ＴＥＯＳ２部及びＤＳＭＡ０．５部を混合してオルガノシロキサン混合物１００部を得た。これにＤＢＳＮａ０．６８部、ＤＢＳＨ０．６８部を脱イオン水２００部に溶解した溶液を添加し、ホモミキサ−にて１０，０００ｒｐｍで２分間攪拌した後、ホモジナイザーに２０ＭＰａの圧力で２回通し、安定な予備混合エマルション（Ｂ）を得た。【０２１７】
冷却コンデンサーを備えたセパラブルフラスコにエマルション（Ｂ）を仕込み、８５℃にて６時間保持してポリオルガノシロキサンのラテックスを重合した。次いで、得られた反応物を室温で１２時間保持した後、１０％水酸化ナトリウム水溶液でｐＨ７．０に中和した。得られたラテックス中のポリオルガノシロキサンの粒子径、固形分含有率を測定した。結果を表３に示す。【０２１８】
【表１】
2012108485.tif 000002
【０２１９】
【表２】
2012108485.tif 000003
【０２２０】
【表３】
2012108485.tif 000004
【０２２１】
実施例１のポリオルガノシロキサンのラテックスは、水性媒体（Ａ）のｐＨが０．１〜１．２の範囲内であるため、Ｄｗ／Ｄｎが１．５８と小さい、すなわち粒子径分布が狭かった。更に、実施例２のように、エマルション（Ｂ）の供給速度を更に遅くすることで、Ｄｗ／Ｄｎが１．０６とより小さく、粒子径分布が更に狭いポリオルガノシロキサンのラテックスを得ることも可能であった。有機酸触媒と乳化剤の総量を変えた実施例３では、狭い粒子径分布を維持したまま、質量平均粒子径を小さくすることが可能であった。【０２２２】
実施例３〜１０及び１２〜２３のように、有機酸触媒と乳化剤の総量を変えることで、任意の質量平均粒子径を有する粒子径分布の狭いポリオルガノシロキサンのラテックスを得ることが可能であった。【０２２３】
エマルション（Ｂ）の乳化剤としてＤＢＳＮａの代わりにノニオン性乳化剤であるポリオキシエチレンジスチレン化フェニルエーテル（花王（株）製、商品名：エマルゲンＡ−５００）を用いた実施例１１においては、粒子径分布の狭いポリオルガノシロキサンのラテックスを安定に製造できることが分かる。【０２２４】
有機酸触媒と乳化剤の総量が多い比較例１においては、ポリオルガノシロキサンのラテックスの質量平均粒子径が１００ｎｍ未満であった。【０２２５】
水性媒体（Ａ）のｐＨが１．２を超える比較例６〜８においては、ポリオルガノシロキサンの質量平均粒子径が大きく、且つＤｗ／Ｄｎが大きく粒子径分布が広くなった。【０２２６】
エマルション（Ｂ）の滴下を行なわない比較例９においては、得られるポリオルガノシロキサンのＤｗ／Ｄｎが大きく粒子径分布が広くなった。【０２２７】
［実施例２４］グラフト共重合体（Ｇａ−１）の製造
冷却コンデンサーを備えたセパラブルフラスコ中に、実施例１２で得られたポリオルガノシロキサンラテックス（Ｌ−１２）７部（固形分換算）、アルケニルコハク酸ジカリウム（花王（株）製、商品名：ラテムルＡＳＫ、以下「ＡＳＫ」と略す）０．７部、脱イオン水１９７部（ポリオルガノシロキサンラテックス中の水を含む）を仕込み混合した。次いで、このフラスコ中にアクリル酸ｎ−ブチル（ｎ−ＢＡ）４３部、メタクリル酸アリル（ＡＭＡ）０．３部、１，３−ブチレンジジメタクリレート（１，３−ＢＤ）０．０１部、ｔ−ブチルハイドロパーオキサイド（ｔ−ＢＨ）０．１１部からなる混合物を添加した。【０２２８】
このフラスコ内に窒素気流を通じて内部雰囲気の窒素置換を行い、内温を６０℃まで昇温した。その時点で、硫酸第一鉄七水塩（Ｆｅ）０．００００７５部、エチレンジアミン四酢酸二ナトリウム塩（ＥＤＴＡ）０．０００２２５部、ナトリウムホルムアルデヒドスルホキシレート（ＳＦＳ）０．２部、脱イオン水８部からなる水溶液を添加し、ラジカル重合を開始させた。単量体成分の重合により、液温は７８℃まで上昇した。その後、７５℃まで冷却して３０分間保持し、単量体成分の重合を完結させてポリオルガノシロキサン（Ｌ−１２）とｎ−ＢＡの重合体からなる複合重合体（ｇａ−１）のラテックスを得た。【０２２９】
複合重合体（ｇａ−１）の質量平均粒子径は１８２ｎｍであり、また、この複合重合体１００質量％（固形分換算）中、粒子径４００ｎｍ以上の複合重合体粒子の割合は０％、粒子径１００ｎｍ以下の複合重合体粒子の割合は０％であった。【０２３０】
さらに、この複合重合体（ｇａ−１）のラテックスに、ＡＳＫ０．２部、Ｆｅ０．００１部、ＥＤＴＡ０．００３部、ＳＦＳ０．３部、脱イオン水２４部からなる水溶液を添加し、次いで、一段目重合として、アクリロニトリル（ＡＮ）１０部、スチレン（ＳＴ）３０部、ｔ−ＢＨ０．２部の混合溶液を１時間にわたって滴下し、重合した。この時、液温は滴下終了時で８０℃になるように調節した。滴下終了後、７５℃まで冷却し、２０分保持した後、次いで二段目重合として、ＡＮ２．５部、ＳＴ７．５部、ｔ−ＢＨ０．０５部、ｎ−オクチルメルカプタン（ｎＯＭ）０．０２部からなる混合物を２０分にわたって滴下し、重合した。滴下終了後、温度７５℃の状態を２０分保持した後、クメンハイドロパーオキサイド（ＣＨＰ）０．０５部を添加し、さらに温度７５℃の状態を３０分間保持した後、冷却し、複合重合体（ｇａ−１）に、ＡＮとＳＴとがグラフトされたグラフト共重合体（Ｇａ−１）のラテックスを得た。【０２３１】
次いで、１％酢酸カルシウム水溶液１５０部を７０℃に加熱し、この中へグラフト共重合体（Ｇａ−１）のラテックス１００部を徐々に滴下して凝固させた。析出物を脱水、洗浄、乾燥して白色粉末のグラフト共重合体（Ｇａ−１）を得た。【０２３２】
［実施例２５〜３２、比較例１０〜１１］グラフト共重合体（Ｇａ−２）〜（Ｇａ−１１）の製造
ポリオルガノシロキサンの種類及び量、並びにｎ−ＢＡの量を表４に記載に示す条件に変更したこと以外は実施例２４と同様にして複合重合体（ｇａ−２）〜（ｇａ−１１）を得た。更にそれらを用いて、表４に示す量のＡＮ及びＳＴを用いてグラフト重合を行い、グラフト共重合体（Ｇａ−２）〜（Ｇａ−１１）を得た。【０２３３】
［製造例１］熱可塑性樹脂（Ｈａ−１）の製造
ＡＮ２５部及びＳＴ７５部を用いて公知の懸濁重合法により、Ｎ，Ｎ−ジメチルホルムアミド溶液中、２５℃で測定した還元粘度が０．４０ｄＬ／ｇであるアクリロニトリル−スチレン共重合体（Ｈａ−１）を製造した。【０２３４】
［製造例２〜６］熱可塑性樹脂（Ｈａ−２〜Ｈａ−６）の製造
ビニル系単量体の種類及び量を表５に示す条件に変更したこと以外は製造例１と同様にして、熱可塑性樹脂（Ｈａ−２）〜（Ｈａ−６）を製造した。還元粘度の測定結果を表５に示す。【０２３５】
【表４】
2012108485.tif 000005
【０２３６】
【表５】
2012108485.tif 000006
【０２３７】
［実施例３３〜４７、比較例１２〜１３］熱可塑性樹脂組成物（Ｉａ−１〜Ｉａ−１７）の製造
上記のグラフト共重合体及び熱可塑性樹脂組成物を表６に示す組成で配合し、さらに添加剤として、エチレンビスステアリルアミド（ＥＢＳ）０．５部、シリコーンオイル（東レ・ダウコーニング（株）製、製品名：ＳＨ−２００）０．０３部、および着色剤として、カーボンブラック＃９６０（三菱化学（株）製）０．０５部を加え、ヘンシェルミキサーを用いて混合した。次いで、これらの各混合物をバレル温度２６０℃に加熱した脱揮式押出機（日本製鋼所（株）製ＴＥＸ−３０α）に供給して混練し、樹脂組成物のペレットを得た。これらのペレットについて、メルトボリュームを測定した。さらに各ペレットを４オンス射出成形機（日本製鋼（株）製）にて、２２０〜２６０℃にて評価用のテストピースを作成し、シャルピー衝撃強度（２３℃）、ＭＶＲ，曲げ強度、曲げ弾性率、荷重たわみ温度、拡散反射率（光輝性）、及び振動溶着性を測定した。結果を表６及び表７に示す。【０２３８】
なお、実施例４６及び４７においては熱可塑性樹脂組成物としてポリカーボネート樹脂（三菱エンジニアリングプラスチックス（株）製、商品名：ユーピロンＳ−２０００Ｆ、以下「Ｈａ−７」と略す）を用いた。【０２３９】
表６及び表７の実施例３３〜４７に示すように、本発明のグラフト共重合体（Ｇａ−１）〜（Ｇａ−９）を用いることで、衝撃強度、流動性等の物性に優れ、拡散反射率が低く、光輝性に優れ、さらに、振動溶着性にも優れた熱可塑性樹脂を得ることができる。これに対して、比較例１２においては、複合重合体の粒子径が請求範囲を満たすにも関わらず、ポリオルガノシロキサン（Ｌ−２４）質量平均粒子径（Ｄｗ）が小さいため、光輝性が低下した。比較例１３においては、ポリオルガノシロキサン（Ｌ−２４）の質量平均粒子径（Ｄｗ）が小さく、複合重合体の粒子径１００ｎｍ以下の粒子の割合が多いため、衝撃強度、光輝性が低下した。【０２４０】
【表６】
2012108485.tif 000007
【０２４１】
【表７】
2012108485.tif 000008
【０２４２】
［実施例４８］グラフト共重合体（Ｇｂ−１）の製造
冷却コンデンサーを備えたセパラブルフラスコに、実施例１２で得られたポリオルガノシロキサンラテックス（Ｌ−１２）２５部（固形分換算）、ｎ−ＢＡ２５部、ＡＭＡ０．２部、１，３−ＢＤ０．０５部、ｔ−ＢＨ０．０６３部、脱イオン水２０８部（ポリオルガノシロキサンラテックス中の水を含む）の混合物を仕込んだ。次いでこのフラスコ内に窒素気流を通じて雰囲気の窒素置換を行い、内温を６０℃まで昇温した。その時点で、Ｆｅ０．００００５部、ＥＤＴＡ０．０００１５部、ＳＦＳ０．１２部、脱イオン水４部からなる水溶液を添加し、重合を開始させた。単量体成分の重合による重合発熱で内温の最大点が確認された後、６５℃まで冷却した後に３０分間保持し、単量体成分の重合を完結させてポリオルガノシロキサン（Ｌ−１２）とｎ−ＢＡの重合体からなる複合重合体（ｇｂ−１）ラテックスを得た。得られた複合重合体（ｇｂ−１）の質量平均粒子径は１４０ｎｍ、１００ｎｍ未満の複合重合体粒子の割合は７％、３００ｎｍ以上の複合重合体粒子の割合は１．３％であった。【０２４３】
次いで、この複合重合体（ｇｂ−１）のラテックスに、Ｆｅ０．００１部、ＥＤＴＡ０．００３部、ＳＦＳ０．３部、ＤＢＳＮａ０．５５部、脱イオン水１１部からなる水溶液を添加し、更に、ＡＮ１２．５部、ＳＴ３７．５部、ｔ−ＢＨ０．２３部からなる混合液を１００分間にわたって滴下しながら、８０℃まで昇温した。滴下終了後、温度８０℃の状態を２０分間保持した後、ＣＨＰ０．０５部を添加し、さらに３０分間保持した後に冷却することで、グラフト共重合体（Ｇｂ−１）のラテックスを得た。【０２４４】
一方、６％の酢酸カルシウムを溶解した水溶液１４０部を調製し８５℃に加熱した。次いで、該水溶液を撹拌しながら、該水溶液中にグラフト共重合体（Ｇｂ−１）のラテックス（固形分１００部）を徐々に滴下し、グラフト共重合体（Ｇｂ−１）を固化させ、さらに９５℃に昇温して５分間保持した後、固化物を脱水、洗浄、乾燥し、粉末状のグラフト共重合体（Ｇｂ−１）を得た。【０２４５】
［実施例４９〜６０、比較例１４〜１７］グラフト共重合体（Ｇｂ−２）〜（Ｇｂ−１７）の製造
ポリオルガノシロキサンの種類及び量、並びにｎ−ＢＡの量を表８に示す条件に変更したこと以外は実施例４８と同様にして複合重合体（ｇｂ−２）〜（ｇｂ−１７）を得た。更にそれらを用いて、表８に示す量のＡＮ及びＳＴを用いてグラフト重合を行い、グラフト共重合体（Ｇｂ−２）〜（Ｇｂ−１７）を得た。なお、比較例１６において、ポリオルガノシロキサンラテックス（Ｌ−３２）として、固形分換算で（Ｌ−２４）８３部と（Ｌ−３１）１７部を混合したものを用いた。ポリオルガノシロキサン（Ｌ−３２）の質量平均粒子径（Ｄｗ）は１０１ｎｍ、数平均粒子径（Ｄｎ）は５８ｎｍ、これらの比で表される粒子径分布（Ｄｗ／Ｄｎ）は１．７４であった。【０２４６】
［製造例７〜９］熱可塑性樹脂（Ｈｂ−１）〜（Ｈｂ−３）の製造
表９に示す種類及び量のビニル系単量体を用いて公知の懸濁重合法により、共重合体（Ｈｂ−１）〜（Ｈｂ−３）を製造した。各共重合体のＮ，Ｎ−ジメチルホルムアミド溶液中、２５℃で測定した還元粘度を表９に示す。【０２４７】
【表８】
2012108485.tif 000009
【０２４８】
【表９】
2012108485.tif 000010
【０２４９】
［実施例６１〜７８、比較例１８〜２２］熱可塑性樹脂組成物（Ｉｂ−１〜Ｉｂ−２３）の製造
上記のグラフト共重合体（Ｇｂ−１）〜（Ｇｂ−１７）及び熱可塑性樹脂（Ｈｂ−１）〜（Ｈｂ−３）を表１０〜１２に示す組成で配合し、さらに滑剤としてＥＢＳ０．３部、および着色剤としてカーボンブラック＃９６０を０．５部、ヘンシェルミキサーを用いて混合した。次いで、該混合物をバレル温度２３０℃に加熱した脱揮式二軸押出機（（株）池貝製、ＰＣＭ−３０）に供給して混練し、熱可塑性樹脂組成物（Ｉｂ−１）〜（Ｉｂ−２３）のペレットを作製した。各ペレットについて、メルトボリュームレートを測定した。【０２５０】
このペレットを４オンス射出成形機（日本製鋼（株）製）にて２３０℃にて評価用のテストピースを作成した。メルトボリュームレート、曲げ弾性率、荷重たわみ温度、２３℃と−３０℃でのシャルピー衝撃強度、及び発色性の測定結果をまとめて表１０〜１２に示す。なお、表１２において、Ｈｂ−４としてポリカーボネート樹脂（三菱エンジニアリングプラスチックス（株）製、商品名：ユーピロンＳ−３０００）を用いた。【０２５１】
本発明のグラフト共重合体（Ｇｂ−１）〜（Ｇｂ−１３）を用いた実施例６１〜７８の熱可塑性樹脂組成物は、衝撃強度や曲げ弾性率等の機械的強度、特に−３０℃のシャルピー衝撃強度と発色性のバランスに優れた特性を得ることができる。一方、比較例１８、２１、及び２２は、ポリオルガノシロキサン（Ｌ−２４）、複合重合体（ｇｂ−１４）及び（ｇｂ−１７）の質量平均粒子径（Ｄｗ）が小さく、さらに複合重合体の粒子径１００ｎｍ以下の粒子の割合が多いため、−３０℃のシャルピー衝撃強度が低かった。さらに、比較例１９は、ポリオルガノシロキサン（Ｌ−３１）の質量平均粒子径（Ｄｗ）が大きく、複合重合体の粒子径３００ｎｍ以上の粒子の割合が多いため、−３０℃のシャルピー衝撃強度が低く、発色性も悪化した。比較例２０は、ポリオルガノシロキサン（Ｌ−３２）の粒子径分布（Ｄｗ／Ｄｎ）が大きいため、複合重合体（ｇｂ−１６）の質量平均粒子径（Ｄｗ）が小さくなり、−３０℃のシャルピー衝撃強度が低かった。【０２５２】
【表１０】
2012108485.tif 000011
【０２５３】
【表１１】
2012108485.tif 000012
【０２５４】
【表１２】
2012108485.tif 000013
【産業上の利用可能性】
【０２５５】
本発明のポリオルガノシロキサンラテックスは、樹脂添加剤、繊維処理剤、離型剤、化粧品、消泡剤、塗料用添加剤等の原料として広く使用することができる。本発明のポリオルガノシロキサンラテックスを用いて得られるグラフト共重合体は、粒子分布が狭く、目的の用途の性能に最適な特性を有する熱可塑性樹脂組成物を製造することができる点で、樹脂添加剤の原料として特に有用である。
【国際調査報告】
2012108485.tif 000014
2012108485.tif 000015
2012108485.tif 000016
2012108485.tif 000017
2012108485.tif 000018
2012108485.tif 000019
2012108485.tif 000020